(57)【要約】  １５０〜２０００ｎｍのｄ50−値、５００〜７０００ｎｍのｄ90−値、２．５〜８ ＯＨ／ｎｍ2のシラノール基密度及び７０ｇ／ｌ以下の改変タップ密度を有している沈降珪酸は、液体系中での増粘化のため及びチキソトロピーの提供のために好適であり、沈降珪酸の現存品質に比べて増粘化及びチキソトロピー取得の場合に優れた作用効果を示す。この沈降珪酸は、非極性又は中程度極性の液体系、例えば不飽和ポリエステル樹脂系（ＵＰＥ−樹脂系）中でのチキソトロピー剤として最良に機能する。
2011510891.tif 000002
【特許請求の範囲】
【請求項１】
次の特性：
−  １５０〜２０００ｎｍのｄ50−値；
−  ５００〜７０００ｎｍのｄ90−値；
−  ２．５〜８ ＯＨ／ｎｍ2のシラノール基密度；及び
−  ７０ｇ／ｌ以下の改変タップ密度
を有している、沈降珪酸。
【請求項２】
沈降珪酸の表面は、Ｍｇ2+、Ｃａ2+、Ｂａ2+、Ｓｒ2+、Ｚｎ2+及びこれらの混合物からなる群からの２価のカチオン少なくとも１種でドーピングされていることを特徴とする、請求項１に記載の沈降珪酸。
【請求項３】
沈降珪酸のＢＥＴ−表面積は１００〜３５０ｍ2／ｇであることを特徴とする、請求項１に記載の沈降珪酸。
【請求項４】
乾燥減量は１．５〜８質量％であり、及び／又は強熱減量は１．５〜９質量％であることを特徴とする、請求項１に記載の沈降珪酸。
【請求項５】
シラノール基密度は３．１〜５ ＯＨ／ｎｍ2であることを特徴とする、請求項１に記載の沈降珪酸。
【請求項６】
ｐＨ−値は４〜９であることを特徴とする、請求項１に記載の沈降珪酸。
【請求項７】
ＳｉＯＨ単離−値は０．８を下回っていることを特徴とする、請求項１に記載の沈降珪酸。
【請求項８】
次の特性：
１０〜３０ｍｌ／（５ｇ）のシェアーズ−数、
１００〜３５０ｍ2／ｇのＢＥＴ−表面積、
２〜８質量％の乾燥減量、
２〜９質量％の強熱減量、
４〜９のｐＨ−値及び
２３０〜４００ｇ／１００ｇのＤＢＰ−値
を有している沈降珪酸を粉砕し、同時に分級し、この際に粉砕された珪酸を得る方法によって沈降珪酸を製造する方法であって、粉砕及び同時の分級を１粉砕装置の使用下に実施する沈降珪酸の製造方法において、粉砕装置のミルを、１粉砕相で、ガス、蒸気、水蒸気、水蒸気を含有するガス及びこれらの混合物からなる群からの作動媒体を用いて作動させ；かつ
粉砕室を、加熱段階で、即ち作動媒体を用いる特有の作動の前に、この粉砕室中の及び／又はミル出口の温度がこの作動媒体の露点よりも高い温度になるように加熱し；かつ
この粉砕された珪酸を、１５０〜２０００ｎｍのｄ50−値及び５００〜７０００ｎｍのｄ90−値まで分級する
ことを特徴とする、沈降珪酸を製造する方法。
【請求項９】
粉砕をジェットミルの使用下に実施する、請求項８に記載の方法。
【請求項１０】
ジェットミルは、作動媒体としての水蒸気で作動される流動床向流ジェットミルであることを特徴とする、請求項９に記載の方法。
【請求項１１】
沈降珪酸と少なくとも１種の多価カチオン及び／又はＮＨ3とを接触させることを特徴とする、請求項９に記載の方法。
【請求項１２】
カチオンは２価又は３価のカチオンであることを特徴とする、請求項１１に記載の方法。
【請求項１３】
請求項１に記載の沈降珪酸少なくとも１種を含有している、液体組成物。
【請求項１４】
硬化された又は硬化されていない不飽和ポリエステル樹脂組成物を含有している、請求項１３に記載の液体組成物。
【請求項１５】
着色された組成物である、請求項１３に記載の液体組成物。
【請求項１６】
沈降珪酸０．１〜１５質量％を含有している、請求項１３に記載の液体組成物。
【請求項１７】
請求項１に記載の沈降珪酸少なくとも１種とポリマー化合物少なくとも１種とを一緒にすることによって液体組成物を製造する方法。
【請求項１８】
請求項１３に記載の液体組成物を物品上に適用し、その後に硬化させることによって液体組成物を適用する方法。
【請求項１９】
請求項１３に記載の液体組成物で被覆されている物品。
【請求項２０】
粉砕装置はジェットミルを有していることを特徴とする、請求項８に記載の方法。
【請求項２１】
作動媒体は水蒸気であることを特徴とする、請求項８に記載の方法。
【請求項２２】
粉砕装置は流動床向流ジェットミルを有していることを特徴とする、請求項８に記載の方法。
【請求項２３】
カチオンを、Ｍｇ2+、Ｃａ2+、Ｂａ2+、Ｓｒ2+及びＺｎ2+、Ａｌ3+及びこれらの混合物からなる群から選択する、請求項１１に記載の方法。
【発明の詳細な説明】
【技術分野】
【０００１】
本発明は、液体系中での増粘化及びチキソトロピーを得るための新規沈降珪酸及びその製造法に関する。この新規沈降珪酸は、増粘化及びチキソトロピーを得る場合に沈降珪酸の現存品質に比べて優れた効果を示す。この新規沈降珪酸は、非極性又は中程度極性の液体系で、例えば不飽和ポリエステル樹脂系（ＵＰＥ−樹脂系）中で、チキソトロープ剤として良好に機能する。
【０００２】
背景技術
熱分解法で製造された親水性の珪酸及び沈降珪酸は、液体系中で増粘化作用をし、チキソトロピーを生じることは周知である。このレオロジー効果は、隣接珪酸粒子上のシラノール基間の水素架橋結合の形成に基づいている。親水性珪酸は、非極性液体、即ち少量の固有水素架橋結合を有する液体中での大きい増粘化及びチキソトロピー効果を有している。液状媒体のこの固有水素架橋結合は、珪酸のシラノール基間の水素架橋結合の形成を妨げ、増粘化効果を減少させることができる。ある種のエポキシド樹脂のような中程度極性系中では、この増粘化効果は依然としてかなり強い。しかしながら低分子量アルコールのような高極性系中では、親水性珪酸は、増粘化及びチキソトロピーの取得にあまり効果がない。その中で親水性珪酸を最良に使用できる液体系の例は、脂肪族炭化水素、芳香族炭化水素、塩素化された溶剤、フルオロカーボン、鉱油、テルペン類、油変性アルキド樹脂、エポキシド樹脂、高分子量エステル、高分子量エーテル、グリコールエーテルエステル、不飽和ポリエステル、シリコーン、植物油及びビニル樹脂である。いくつかの場合に、親水性珪酸は、おそらくなお高い極性を有する系、例えば高分子量アルコール、高分子量アルデヒド、アルキド樹脂、高分子量アミド、高分子量アミン、グリコールエーテル、ポリウレタン、ビニルエステル及びチオール中でも使用できる。
【０００３】
不飽和ポリエステル樹脂系は、親水性珪酸で増粘されうる最も慣用のかつ重要な液体樹脂系の１つである。グリコール及び２塩基性酸をベースとしている重縮合体である不飽和ポリエステル組成物が、多くの用途で使用されている。これらの不飽和ポリエステル樹脂は、本質的にニュートン挙動を示す、即ち、その粘度は剪断依存性でない。このような樹脂の多くの用途でこの樹脂は、硬化の前に垂直面から流下してはならず、増加可能なチキソトロープ特性と一緒に他の特性を有すべきである、即ち、この樹脂は低い剪断時には高い粘度を有し、かつ高い剪断時には非常に低い粘度を有すべきであり、更に硬化の前に垂直面から流下してはならないことを意味する。
【０００４】
チキソトロープなポリエステル樹脂及びゲルコートは、船舶工業で船舶構築用のガラス繊維強化プラスチックとして広く使用されている。チキソトロープ樹脂の他の典型的な用途には、耐食性の製品、電気部品、浴槽及びシャワー、送風機及び輸送設備である。"Modern Plastics Encyclopedia", 1977-1978, P.65-66；及び1978-1979, P.56-59を参照されたし。これらは、前記のチキソトロープ特性の要件を満足するチキソトロープ樹脂を使用すべきである特殊な分野である（Connolly, "Modern Plastics Encyclopedia", 1975-1976, P.61-62参照）。
【０００５】
チキソトロープな不飽和ポリエステル樹脂（ＵＰＥ−樹脂）中での熱分解法珪酸（pyrogen hergestellter Kieselsaeure）の使用は、従来から周知の公知技術である。少なくとも１９８０年代早期から、沈降珪酸も使用されている。１９８５年に、J.M.Huber Corporationは、チキソトロープな不飽和ポリエステル処方物中での沈降珪酸と熱分解法珪酸とからの組み合わせ物の使用に関するＵＳ−特許第４４９７９１８を得た。類似の船舶用ゲルコートがＵＳ ２００７１０００１３４３中に開示されている。
【０００６】
典型的な沈降珪酸に比べて熱分解法珪酸は、粘度の上昇時に、より有効かつよりチキソトロ−プ性であり、低粘度樹脂中で、より良好な懸濁安定性を提供し、かつ、より良好な澄明性をもたらす。熱分解法珪酸に比べた沈降珪酸の利点には、特に、より迅速かつより剪断依存性の分散、低コスト、被覆又は流し込み成形の良好な均展性、ゲルコート中の低い多孔性及びいくつかの場合の低い粘度ドリフト（Viskositaetsdrift）がこれに属する。その結果、多くの場合に、双方のタイプの珪酸の利点を得るために、熱分解法珪酸と沈降珪酸との混合物が使用されている。しかしながらこのことは、不飽和ポリエステルの製造にとっては屡々受け入れられない、それというのも、異なる２種の珪酸を購入し、貯蔵しなければならず、そのために２種の異なる貯蔵装置を必要とするからである。更に依然として、少なくとも部分的に、沈降珪酸よりも非常に高価である熱分解法珪酸を使用することが必要である。
【０００７】
従って要約すると、液体系用の、特に非極性及び中程度極性の系、特にＵＰＥ−処方物用の、コストを低め、使用性能の改善及び製造法の簡略化のために好適である、新規の充填剤に対する多大の需要があることが確認できる。
【０００８】
発明の開示
本発明の根底にある課題の１つは、技術水準の組成物の前記の欠点が完全に又は少なくとも部分的に除去されている、液体系、特に非極性及び中程度極性の系用の、特に好ましくはＵＰＥ−処方物用の新規充填剤を提供することであった。
【０００９】
もう一つの課題は、このような充填剤の製造法を提供することにあった。もう一つの他の課題は、新規の液体組成物、特に非極性及び中程度極性の系、特別好ましくはＵＰＥ−処方物の提供にあった。
【００１０】
説明されていない他の課題は、この発明の明細書の記載、請求の範囲及び実施例から直ちに明らかである。
【００１１】
本発明者の研究で、意外にも、これらの課題は、
−  １５０〜２０００ｎｍのｄ50−値
−  ５００〜７０００ｎｍのｄ90−値
−  ２．５〜８ ＯＨ／ｎｍ2のシラノール基密度及び
−  ７０ｇ／ｌ以下の改変タップ密度（modifizierten Stampfdicht）
有する下記の沈降珪酸によって解決できることが判明した。
【００１２】
本発明の付加的な利点及び他の特徴は、部分的に以下の明細書中に記載されており、当業者にとっては、部分的に以下の実施形をみれば明らかであるか又は本発明の実施から学び知ることができる。本発明の利点は、殊に特許請求の範囲中に記載されているように具現化でき、かつ得ることができる。本発明は、他の及び異なる実施形を行うことができ、その詳細は種々の観点で、本発明の保護範囲を逸脱することなく変更することができることも認識できる。明細書の記載は説明のためのものであり、発明を限定するものではない。
【図面の簡単な説明】
【００１３】
【図１】図１は、流動床向流ジェットミルを示している。
【図２】図２は、組み込まれた動力学的空気分級機を有している流動床向流ジェットミルを示している。
【図３】図３は、組み込まれた動力学的空気分級機を示している。
【図４】図４は、組み込まれた動力学的空気分級機を有している流動床向流ジェットミルを示している。
【図５】図５は、組み込まれた動力学的空気分級機を示している。
【図６】図６は、ＳｉＯＨ単離吸光度比の測定曲線を示している。
【００１４】
発明の詳細な説明
本発明の第１の実施形は、
−  １５０〜２０００ｎｍのｄ50−値
−  ５００〜７０００ｎｍのｄ90−値
−  ２．５〜８ ＯＨ／ｎｍ2のシラノール基密度及び
−  ７０ｇ／ｌ以下の改変タップ密度
有している沈降珪酸である。
【００１５】
ｄ50−値には、殊に２００、３００、４００、５００、６００、７００、８００、９００、１０００、１１００、１２００、１３００、１４００、１５００、１６００、１７００、１８００及び１９００ｎｍを含む全ての値及びその間にある下位値が包含される。ｄ90−値には、殊に１０００、１５００、２０００、２５００、３０００、３５００、４０００、４５００、５０００、５５００、６０００及び６５００ｎｍを含む全ての値及びその間にある下位値が包含される。シラノール基密度には、殊に２．６、２．７、２．８、２．９、３．０、３．５、４、４．５、５、５．５、６、６．５、７及び７．５ ＯＨ／ｎｍ2を含む全ての値及びその間にある下位値が包含される。改変タップ密度には、殊に０、０．５、１、５、１０、２０、３０、４０、５０及び６０ｇ／ｌを含む全ての値及びその間にある下位値が包含される。
【００１６】
本発明は、前記のパラメータと並んで、相互に無関係に１以上の次の物理化学的パラメータを有している沈降珪酸をも提供する：
−  １００〜３５０ｍ2／ｇのＢＥＴ−表面積、
−  １．５〜８質量％の乾燥減量、
−  １．５〜９質量％の強熱減量及び
−  ０．８以下のＳｉＯＨ単離吸光度比。
【００１７】
ＢＥＴ−表面積には、殊に１２０、１４０、１５０、１６０、１８０、２００、２２０、２４０、２５０、２６０、２８０、３００、３２０及び３４０ｍ2／ｇを含む全ての値及びその間にある下位値が包含される。乾燥減量には、殊に２、２．５、３、３．５、４、４．５、５、５．５、６、６．５、７及び７．５質量％を含む全ての値及びその間にある下位値が包含される。強熱減量には、殊に２、２．５、３、３．５、４、４．５、５、５．５、６、６．５、７、７．５、８及び８．５質量％を含む全ての値及びその間にある下位値が包含される。ＳｉＯＨ単離吸光度比には、殊に０、０．１、０．２、０．３、０．４、０．５、０．６、０．７を含む全ての値及びその間にある下位値が包含される。
【００１８】
本発明は、前記のパラメータと並んで、少なくとも１個の２価カチオン、例えばＭｇ2+、Ｃａ2+、Ｓｒ2+、Ｂａ2+及びＺｎ2+及び／又は１個の３価カチオン、例えばＡｌ3+でドーピングされ、かつ／又は場合によってはｐＨ−値の調節のための塩基、例えばＮＨ3、ＮａＯＨ又はＣａ（ＯＨ）2で処理された表面を有している沈降珪酸をも提供する。特別な１実施形でこの沈降珪酸は、２価カチオン及び塩基を含有している薬剤で処理されていることができる。
【００１９】
更に、本発明は、
−  １０〜３０ｍｌ／（５ｇ）のシアーズ−数、
−  １００〜３５０ｍ2／ｇのＢＥＴ−表面積、
−  ２〜８質量％の乾燥減量、
−  ２〜９質量％の強熱減量、
−  ４〜９のｐＨ−値  及び
−  ２３０〜４００ｇ／１００ｇ、特に２５０〜３５０ｇ／１００ｇのＤＢＰ−値
を有している沈降珪酸を、粉砕系（粉砕装置）、特別好ましくはジェットミルを有している粉砕系の使用下に粉砕し、同時に分級する方法で、本発明による沈降珪酸を製造する方法を提供しており、この方法は、この粉砕相でこの粉砕系のミルを、ガス及び／又は蒸気、特に水蒸気及び／又は水蒸気含有ガスからなる群からの作動媒体を用いて作動させ、かつこの粉砕室を、加熱段階で、即ち作動媒体を用いる特有の作動の前に、粉砕室中及び／又はミル出口の温度が、蒸気及び／又は作動媒体の露点よりも高くなる様に加熱し、かつ粉砕された珪酸を、１５０〜２０００ｎｍのｄ50−値及び５００〜７０００ｎｍのｄ90−値に達するまで分級することを特徴としている。
【００２０】
シアーズ−数には、殊に１５、２０及び２５ｍｌ／（５ｇ）を含む全ての値及びその間にある下位値が包含される。ＢＥＴ−表面積には、殊に１２０、１４０、１５０、１６０、１８０、２００、２２０、２４０、２５０、２６０、２８０、３００、３２０及び３４０ｍ2／ｇを含む全ての値及びその間にある下位値が包含される。乾燥減量には、殊に２、２．５、３、３．５、４、４．５、５、５．５、６、６．５、７及び７．５質量％を含む全ての値及びその間にある下位値が包含される。強熱減量には、殊に２、２．５、３、３．５、４、４．５、５、５．５、６、６．５、７、７．５、８及び８．５質量％を含む全ての値及びその間にある下位値が包含される。ｐＨ−値には、殊に４．５、５、５．５、６、６．５、７、７．５、８及び８．５を含む全ての値及びその間にある下位値が包含される。
【００２１】
ＤＢＰ−値には、殊に２２５０、２６０、２８０、３００、３２０、３４０、３５０、３６０、３８０ｇ／１００ｇを含む全ての値及びその間にある下位値が包含される。
【００２２】
ｄ50−値には、殊に２００、３００、４００、５００、６００、７００、８００、９００、１０００、１１００、１２００、１３００、１４００、１５００、１６００、１７００、１８００及び１９００ｎｍを含む全ての値及びその間にある下位値が包含される。ｄ90−値には、殊に１０００、１５００、２０００、２５００、３０００、３５００、４０００、４５００、５０００、５５００、６０００及び６５００ｎｍを含む全ての値及びその間にある下位値が包含される。
【００２３】
本発明は、液体組成物、特に非極性及び中程度極性の系、特に好ましくはＵＰＥ−処方物を増粘化する方法をも提供し、これは、少なくとも１種の本発明による沈降珪酸と少なくとも１種のポリマーとを一緒にすることを特徴としている。
【００２４】
本発明は、液体系、特に、少なくとも１種の本発明による沈降珪酸を含有している非極性のポリマー組成物をも提供する。この液体組成物の例は、非極性の接着剤、プラスチゾル、エポキシド樹脂、ビニル樹脂及び全く特別には不飽和ポリエステル樹脂である。
【００２５】
更に本発明は、液体組成物で、特に非極性及び中極性の系、特に好ましくは本発明のＵＰＥ−処方物で被覆されている製品／物品及び本発明によるＵＰＥ−組成物で物品を被覆する方法も提供する。
【００２６】
本発明による沈降珪酸は、技術水準で公知である珪酸に比べてより多くの利点を示す。慣用のＵＰＥ−処方物中で使用されている沈降珪酸、例えばEvonik Degussa GmbHからのＳｐｉｒｎａｔ  ２２  ＬＳに比べて、本発明による珪酸は、著しく改良された沈殿安定性及び著しく改良された増粘化挙動を示す。特定の理論と結びついてはいないが、弛い構造と高いシラノール基密度と組み合わされたこの特別な組み合わせが、この作用効果のために寄与していると考えられる。小さい粒子、即ちｄ50−値及びｄ90−値が分散液安定性の原因であり、他方で、高いシラノール基密度は良好な増粘化特性及び良好なレオロジーをもたらすと考えられる。
【００２７】
もう一つの利点は、この新規珪酸が、同時に粘度を高すぎて上昇することなしに、非極性及び中程度極性の液体処方物中での高いチキソトロピーの取得を可能とすることにある。殊に、本発明の沈降珪酸の僅かに変性されたタップ密度が、非常に良好なチキソトロピーのために重要であると考えられる。ここで、この改変タップ密度（modifizierten Stampfdicht）とは、非圧縮物で測定されたタップ密度を意味していることに注意すべきである。この大きさが包装及び貯蔵によって既に予め圧縮された物質でも測定できるためには、試料調製を、「改変タップ密度の測定」の段に記載のように実施すべきである。本発明による珪酸は、低い改変タップ密度、即ち「弛るい構造（lockere Struktur）」を有している。
【００２８】
本発明による沈降珪酸のもう一つの利点は、この珪酸を含有しているポリマー組成物が良好な脱気特性を有することにある。
【００２９】
この珪酸の表面の多価カチオン及び／又はＮＨ3でのドーピングによって、ＵＰＥ−組成物の非凡な粘度及びチキソトロピーが得られている。特定の理論と結びついてはいないが、多価のカチオンが沈降珪酸粒子のシラノール基及びシラノレート基と相互に、かつＵＰＥのカルボキシレート基と架橋すると考えられる。
【００３０】
他の重要な１利点は、本発明によるＵＰＥ−組成物が、沈降珪酸と熱分解法珪酸との混合物を使用する必要なしに、優れた使用技術的性能を示すことにある。言い換えれば、解決されている主要問題の１つは、１種のみの充填剤、即ち前記の沈降珪酸のみを使用することが可能であるか又は少なくとも熱分解法珪酸の量を著しく減少させ、これによって処方物のコストを著しく低下させることが可能であることにある。
【００３１】
ここで、不飽和ポリエステル組成物及びＵＰＥの概念は同義的に使用される。同様に、ゲルコート、ゲルコーティング−組成物及びゲルコート組成物は、ここでは同義的に使用される。
【００３２】
この発明の第１の実施形では、次の物理化学的特性を有する沈降珪酸が提供される：
ここに記載のような沈降珪酸は、
−  １５０〜２０００ｎｍ、特に２００〜１５００ｎｍ、特に好ましくは２５０〜１２００ｎｍ、全く特に好ましくは３００〜９００ｎｍ、特別好ましくは３５０〜６００ｎｍのｄ50−値；
−  ５００〜７０００ｎｍ、特に７００〜６５００ｎｍ、特に好ましくは８００〜６０００ｎｍ、全く特に好ましくは９００〜６０００ｎｍ、特別好ましくは１０００〜５０００ｎｍのｄ90−値；及び
−  ２．５〜８ ＯＨ／ｎｍ2、特に２．６〜７ ＯＨ／ｎｍ2、特に好ましくは２．７〜６ ＯＨ／ｎｍ2、全く特に好ましくは２．８〜５．５ ＯＨ／ｎｍ2、特別好ましくは３．１〜５ ＯＨ／ｎｍ2のシラノール基密度及び
−  ７０ｇ／ｌ以下、特に１〜６０ｇ／ｌ、特に好ましくは５〜５５ｇ／ｌ、全く特に好ましくは１０〜５０ｇ／ｌ、特別１０〜３０ｇ／ｌの変性スタンプ密度
有する。変性スタンプ密度には、殊に５、１０、１５、２０、２５、３０、３５、４０、４５、５０、５５、６０及び６５ｇ／ｌを含む全ての値及びその間にある下位値が包含される。
【００３３】
良好な増粘化作用及び良好なチキソトロピーを得るために、本発明による沈降珪酸は、−小さい粒径及び低い改変タップ密度と並んで−１００〜３５０ｍ2／ｇのＢＥＴ−表面積及び０．８以下のＳｉＯＨ単離吸光度比を有する場合が有利であると立証された。
【００３４】
ＵＰＥ中で使用される沈降珪酸の気孔率及びそれに伴う増粘化特性を特徴付けるパラメータは、ＢＥＴ−表面積である。本発明によるＵＰＥ中で使用される珪酸のＢＥＴ−表面積は、特に１００〜３５０ｍ2／ｇ、特に好ましくは１１０〜３４０ｍ2／ｇ、全く特に好ましくは１２０〜３３０ｍ2／ｇ、特別好ましくは１３０〜３００ｍ2／ｇ、全く特別好ましくは１４５〜２８０ｍ2／ｇである。
【００３５】
この珪酸の化学的構造もこの増粘化特性に影響を有する。意外にも、本発明による珪酸の高いシラノール基密度の作用効果は、この珪酸表面により僅かな単離されたシラノール基が存在する場合に倍化されうることが判明した。この発明の好ましい１実施形において、本発明による沈降珪酸は、それらが特別低い割合の単離されたＳｉＯＨ−基をその表面上に有すること（ＳｉＯＨ単離吸光度比で表現される）によって優れている。本発明による珪酸のＳｉＯＨ単離吸光度比は、０．８以下、特に０．０１〜０．７５、特に好ましくは０．０１〜０．７、全く特に好ましくは０．０１〜０．６５、特別好ましくは０．０１〜０．６、全く特別好ましくは０．０１〜０．６ ＳｉＯＨ／ｎｍ2である。
【００３６】
本発明の特別好ましい１実施形では、この沈降珪酸の表面は多価カチオンでドーピングされている。この沈降珪酸のｐＨ−値の調節のために、特にＮＨ3、ＮａＯＨ及びＣａ（ＯＨ）2からなる群から選択される塩基を添加することができる。特別な１実施形において本発明によるこの沈降珪酸は、少なくとも１つの２価カチオン及び少なくとも１種の塩基を含有している薬剤で処理されていることができる。
【００３７】
多価の、特に２価及び／又は３価のカチオンは、アルカリ土類金属群又は遷移金属群から、特にＭｇ2+、Ｃａ2+、Ｚｎ2+及びＡｌ3+からなる群から選択される。多価カチオンでの珪酸表面のドーピングは、不飽和ポリエステル樹脂中でのこの珪酸の増粘化作用を高める工業的利点を有する。
【００３８】
本発明による珪酸は、
−  １０〜３０ｍｌ／（５ｇ）、特に１０〜２５ｍｌ／（５ｇ）のシアーズ−数、
−  １００〜３５０ｍ2／ｇ、特に１３０〜３００ｍ2／ｇのＢＥＴ−表面積、
−  ２〜８質量％、特に２〜７質量％、特に好ましくは２．５〜６質量％の乾燥減量、
−  ２〜９質量％、特に２〜７質量％、特別好ましくは２．５〜５質量％の強熱減量、
−  ４〜９、特に４〜８、特に好ましくは５〜８のｐＨ−値  及び
−  ２３０〜４００ｇ／１００ｇ、特に２５０〜３５０ｇ／１００ｇのＤＢＰ−値
を有する沈降珪酸を、粉砕系（粉砕装置）、特に好ましくはジェットミルを有する粉砕系を用いる粉砕及び分級によって製造することができ、この方法は、粉砕相でこの粉砕系のミルを、ガス及び／又は蒸気、特に水蒸気及び／又は水蒸気含有ガスからなる群からの作動媒体を用いて作動させ、かつ加熱段階で、即ち作動媒体を用いる特有の作動の前に、粉砕室を、粉砕室中及び／又はミル出口の温度が蒸気及び／又は作動媒体の露点よりも高くなるように加熱し、かつ、粉砕された珪酸を、１５０〜２０００ｎｍのｄ50−値及び５００〜７０００ｎｍのｄ90−値まで分級することを特徴としている。
【００３９】
出発物質として好適な市場で入手される珪酸は、Evonik Degussa GmbH, DeutschlandからのＳｉｐｅｒｎａｔ  １６０、Ｓｉｐｅｒｎａｔ  ２２、Ｓｉｐｅｒｎａｔ  ２２Ｓ、Ｓｉｐｅｒｎａｔ  ２２ＬＳ及びDWS, Degussa Wellink Silica, Nanping, ChinaからのＹＨ３５０なる名称を有する珪酸である。
【００４０】
相応する出発珪酸の選択は、粉砕に影響し、従って得られる珪酸のチキソトロピー及び粘度特性に影響する。
【００４１】
ＤＥ１０２００６０４８８５０．４中に記載の、そこに記載の粉砕系（ミル）を用いる方法によって粉砕を行うことが特別好ましく、この際には、特に好ましくは作動媒体として水蒸気が使用される。これと共にドイツ特許出願ＤＥ１０２００６０２４５９１．１（２００６年５月２６日出願）、ＤＥ１０２００７００４７５７．８（２００７年１月３１日出願）及びＤＥ１０２００６０４８８５０．４（２００６年１０月１６日出願）をも参照されうる。
【００４２】
図１中の符号は、次の通りである：ジェットミル（１）、円筒状ハウジング（２）、粉砕室（３）、粉砕物（粉砕される物質；Mahlgut）供給部（４）、粉砕ジェット流入ゲート（５）、加熱オリフィス又は加熱ノズル（５ａ）、生成物取出し口（６）、空気分級機（７）、分級ホイール（８）、流入オリフィス又は流入ノズル（９）、粉砕ジェット（１０）、熱源（１１）、熱源（１２）、供給管（１３）、断熱ジャケット（１４）、流入ゲート（１５）、流出ゲート（１６）、粉砕室の中心（１７）、貯槽又は発生装置（１８）、タンク（１８ａ）及び導管装置（１９）。
【００４３】
図２中の符号は次の通りである：ジェットミル（１）、空気分級機（７）、分級機ギャップ（８ａ）、流出連管（沈み管）（２０）、分級機ハウジング（２１）、上部ハウジング（２２）、下部ハウジング（２３）、胴周りフランジ（２４）、胴周りフランジ（２５）、ジョイント（２６）、矢印（２７）、分級室ハウジング（２８）、支持アーム（２８ａ）、排出円錐部（２９）、フランジ（３０）、フランジ（３１）、カバーディスク（３２）、カバーディスク（３３）、パドル（３４）、分級ホイール軸（３５）、ピボット軸受け（３５ａ）、軸リード−スルー（３５ｂ）、上部加工板（３６）、下部加工板（３７）、ハウシング端部（３８）、生成物供給口管（３９）、回転軸（４０）、流出室（４１）、上部カバー板（４２）、取外し可能なデッケル（４３）、支持アーム（４４）、円錐形リングハウジング（４５）、吸引フィルター（４６）、孔板（４７）、微細物流出管（４８）、転向円錐（４９）、分級空気流入スパイラル（５０）、粗大物排出口（５１）、フランジ（５２）、フランジ（５３）、分散帯域（５４）、内縁部加工された（固定された）フランジ及びライニング（５５）、交換可能な保護管（５６）、交換可能な保護管（５７）、微細物取出し口／−出口（５８）。
【００４４】
図３中の符号は次の通りである：分級機ギャップ（８ａ）、流出連管（沈み管）（２０）、カバーディスク（３２）、カバーディスク（３３）、パドル（３４）、軸リード−スルー（３５ｂ）、回転軸（４０）、パドルリング（５９）。
【００４５】
図４中の符号は次の通りである：ジェットミル（１）、空気分級機（７）、流出連管（沈み管）（２０）、分級機ハウジング（２１）、上部ハウジング（２２）、下部ハウジング（２３）、胴周りフランジ（２４）、胴周りフランジ（２５）、ジョイント（２６）、矢印（２７）、分級室ハウジング（２８）、支持アーム（２８ａ）、排出円錐部（２９）、フランジ（３０）、フランジ（３１）、カバーディスク（３２）、カバーディスク（３３）、パドル（３４）、分級ホイール軸（３５）、ピボット軸受け（３５ａ）、上部加工板（３６）、下部加工板（３７）、ハウジング端部（３８）、生成物供給口管（３９）、回転軸（４０）、流出室（４１）、上部カバー板（４２）、取外し可能なデッケル（４３）、支持アーム（４４）、円錐形リングハウジング（４５）、吸引フィルター（４６）、孔板（４７）、微細物流出管（４８）、転向円錐部（４９）、分級空気流入スパイラル（５０）、粗大物排出口（５１）、フランジ（５２）、フランジ（５３）、分散帯域（５４）、内縁部加工された（固定された）フランジ及びライニング（Auskleidung）（５５）、交換可能な保護管（５６）、交換可能な保護管（５７）、微細物取出し口／−出口（５８）。
【００４６】
図５中の符号は次の通りである：流出連管（沈み管）（２０）、カバーディスク（３２）、カバーディスク（３３）、パドル（３４）、回転軸（４０）、パドルリング（５９）。
【００４７】
特別好ましい１実施形では、過熱水蒸気を用いる特有の粉砕を得るために、図２及び３に示されているような組み込まれた動力学的空気分級機を有する図１による流動床向流ジェットミルを、先ず、２つの加熱オリフィス又は加熱ノズル５ａ（図１中には１つのみが示されている）から、特に１０バール及び１６０℃の熱い圧縮空気を吹き付けることによって、水蒸気及び／又は作動媒体の露点よりも高いミル出口温度、有利に約１０５℃になるまで加熱する。
【００４８】
このミルの下流には、粉砕物の分離のためにフィルター装置（図１中に示されていない）が接続されており、そのフィルターハウジングは、同様に凝固を阻止するために、下部３分の１の所に設置された加熱コイルによって間接的に、飽和水蒸気（特に６バールの飽和水蒸気）を用いて加熱される。ミル、分離フィルター並びに水蒸気及び熱い圧縮空気の供給管の範囲の全ての装置表面は、特別に単離されている（isoliert）。
【００４９】
所望の加熱温度の達成の後に、加熱ノズルへの熱い圧縮空気の供給を中断し、３個のミルノズルへの過熱水蒸気での吹き込みを、特に３８バール（絶対）及び３２５℃で開始させた。
【００５０】
分離フィルター中で使用されるフィルター部材の保護のため並びに粉砕物の特に２〜６％の特定残留水分調節のために、開始相での、及びミルの粉砕室中での粉砕の間の水は、ミル出口温度に依存して、圧縮空気で作動される２成分ノズルから噴入される。
【００５１】
供給量の調節は、分級機モーター電流に依存して行われる。この電流は、定格電流の約７０％を越えることができないように供給量を調節する。
【００５２】
ここで、供給装置（４）としては、回転数調節されるバケットホイール（Zellenrad）が機能し、これは、貯蔵容器から供給物を、バロメータ遮断として作用する律動的ロックゲート（Taktschleuse）を介して、下部の過圧状態の粉砕室中に配量する。
【００５３】
粗大物の粉砕は、膨張性の水蒸気流（粉砕ガス）中で行われる。生成物粒子は、放圧された粉砕ガスと一緒になって、粉砕容器の中心内を分級ホイールまで上昇する。調節された分級機回転数及び粉砕蒸気量に応じて、充分な微細性を有する粒子は、粉砕蒸気と一緒に微細物取出し口に達し、そこから後続の分離系中に達し、他方、粗大すぎる粒子は、粉砕帯域中に戻り、再度の粉砕に供される。この分離フィルターから分離された微細物の後続のサイロまでの排出及び包装は、バケットホイールロックゲートによって行われる。
【００５４】
粉砕ノズルの所を支配する粉砕ガスの粉砕圧及びこれから生じる粉砕ガス量は、動力学的パドルホイール分級機の回転数と結びついて、この粒度分布係数の微細度並びに粒度上限を決定する。
【００５５】
好ましい１実施形では、粉砕を次のように実施する。
【００５６】
本発明の方法を、粉砕系（粉砕装置）中で、特にジェットミル、特別好ましくは向流ジェットミルを有する粉砕系中で実施する。このために、粉砕されるべき供給物を、高速の膨張性ガス流中で促進させ、粒子−粒子−衝突によって粉砕させる。ジェットミルとして、流動床向流ジェットミル又は圧縮床ジェットミル（Dichtbettstrahlmuehlen）又はスパイラルジェットミルが特別好ましく使用される。全く特別好ましい流動床向流ジェットミルの場合には、この粉砕室の下部３分の１中に、２個以上の粉砕ジェット流入ゲートが、有利に１水平面に存在する粉砕ノズルの形で存在する。この粉砕ジェット流入ゲートは、特に丸い粉砕容器の周りに、粉砕ジェットが全てこの粉砕容器の内部の１点に当たるように配置されていることが特に好ましい。この粉砕ジェット流入ゲートは、この粉砕容器の周囲に一様に分配されていることが殊に好ましい。従って３個の粉砕ジェット流入ゲートの場合には、この間隔はそれぞれ１２０°になるはずである。
【００５７】
本発明の方法の特別な１実施形でこの粉砕系（粉砕装置）には、１個の分級機、特に動力学的分級機、特に好ましくは動力学的パドルホイール分級機、特別好ましくは、図４及び５に記載のような分級機が包含される。
【００５８】
特に好ましい１実施形では、図２及び３に記載のような動力学的空気分級機が使用される。この動力学的空気分級機は、分級ホイール及び分級ホイール軸並びに分級機ハウジングを有しており、この際、この分級ホイールと分級機ハウジングとの間に分級機ギャップが形成され、かつ分級ホイール軸と分級機ハウジングとの間に軸リードスルーが形成されており、かつ分級機ギャップ及び／又は軸リード−スルーのギャップフラッシングが、低エネルギーの圧縮ガスを用いて行われることを特徴としている。
【００５９】
本発明の条件下に作動されるジェットミルと組み合わされた分級機の使用によって、過大粒子の限定が行われ、この際に、放圧ガスジェットと一緒に上昇する生成物粒子が粉砕容器の中心から分級機を通って案内され、引き続き、充分な微細度を有する生成物がこの分級機から及びミルから取出される。粗大すぎる粒子はこの粉砕帯域中に戻り、更なる粉砕に供される。
【００６０】
この粉砕系中で、分離ユニットとしての分級機がミルの後に接続されていることができるが、組み込まれた分級機を使用するのが有利である。
【００６１】
本発明による特に好ましい粉砕法には、特有の粉砕工程の前に接続された加熱段階が包含され、ここで、粉砕室、特に好ましくはそれに接して水及び／又は水蒸気が凝縮することのありうるミル及び／又は粉砕系の全ての主要な構成部材を、それ／それらの温度が水蒸気の露点を上回るように過熱することが確実にされる。この加熱は原則的に任意の加熱法により行うことができる。しかしながらこの加熱は、熱いガスがミル及び／又は全粉砕系を通って導びかれて、ミル出口のガスの温度が蒸気の露点よりも高くなるように行なうことが好ましい。この場合にこの熱いガスを、水蒸気と接触するミル及び／又は全粉砕系の全ての主要構成部材を充分に加熱するように留意することが特に好ましい。
【００６２】
加熱ガスとして、原則的に任意のガス及び／又はガス混合物を使用することできるが、熱い空気及び／又は燃焼ガス及び／又は不活性ガスを使用することが有利である。この熱いガスの温度は、水蒸気の露点よりも高い。
【００６３】
この熱いガスを、原則的に任意の望ましい点で、この粉砕室中に導入することができる。このために、粉砕室中に流入ゲート（Einlaesse）又はノズルが存在する。この流入ゲート又はノズルは、これを通って粉砕相の間に粉砕ジェットも導通されると同じ流入ゲート又はノズル（粉砕ノズル）であることができる。しかしながらこの粉砕室中には、それを通って熱いガス及び／又はガス混合物が粉砕室中に導入されうる別の流入ゲート又はノズル（加熱ノズル）が存在することも可能である。好ましい１実施形では、熱いガス又は熱いガス混合物が、好ましくは丸い粉砕容器の周りの１平面上にこの粉砕容器の内部の１点に全てのジェット流が当たるように配置されている、少なくとも２個、特に３個以上のゲート及びノズルを通って導入される。これらの流入ゲート又はノズルは、この粉砕容器の周囲に一様に分配されていることが殊に好ましい。
【００６４】
この粉砕の間に、特に粉砕ノズルの形の粉砕ジェット流入ゲートを通って、作動媒体としてのガス及び／又は蒸気、特に水蒸気及び／又はガス／水蒸気−混合物が放圧される。通常、この作動媒体は、空気の音速（３４３ｍ／ｓ）よりも実質的に高い速度、特に低くても４５０ｍ／ｓを有する。有利にこの作動媒体には、水蒸気及び／又は水素ガス及び／又はアルゴン及び／又はヘリウムが包含される。過熱された水蒸気が特別好ましい。非常に微細な粉砕を得るためには、この作動媒体を１５〜２５０バール、特に好ましくは２０〜１５０バール、全く特に好ましくは３０〜７０バール及び殊に好ましくは４０〜６５バールの圧力で、ミル中に放圧させることが特別有利であると立証された。同様に、この作動媒体は２００〜８００℃、特に好ましくは２５０〜６００℃、殊に３００〜４００℃の温度を有することが特別好ましい。圧力には、殊に２０、４０、６０、８０、１００、１２０、１４０、１６０、１８０，２００、２２０及び２４０バールを含む全ての値及びその間の下位値が包含される。作動媒体の温度には、殊に２５０、３００、３５０、４００、４５０、５００、６００、６５０、７００、７５０℃を含む全ての値及びその間の下位値が包含される。
【００６５】
作動媒体としての水蒸気の場合、即ち殊に蒸気供給管が水蒸気源に接続されている場合には、粉砕−又は流入ゲートノズルが、延長曲管を備えている蒸気供給管に接続されている場合が特に有利であることが判明した。
【００６６】
更に、このジェットミルの表面積ができるだけ小さい値を有し、かつ／又は流路が少なくとも充分に突起不含でかつ／又はジェットミルの構成要素が、物質沈積を阻止するように設計されている場合が有利であることが判明した。これらの手段によって、ミル中での粉砕されるべき物質の沈着が抑制されうる。
【００６７】
以下に記載で、本発明の方法の好ましい特別な実施形並びにジェットミルの好ましい特別好適な実施形並びに図面及び図面の記載を用いて、本発明を例示的に詳述するが、本発明は、これら実施例及び使用例又は個々の実施例中の組み合わせ、それぞれの特徴組み合わせに限定されるものではない。
【００６８】
具体的な実施例との関連で記載及び／又は開示されている個々の特徴は、これら実施例又はこれら実施例の他の特徴との組み合わせのみに限定されるものではなく、技術的な可能性の範囲内で、現存する記載で特別に取り扱われていない場合でも他の任意の変法と組み合わせることもできる。
【００６９】
図面中の個々の画像及び線図中の同じ符号は、同じ又は類似の構成要素又は同じ又は類似に作用する構成要素を示している。図面中の曲線により、それらの特徴が後に記載されていようといまいとに無関係に、符号を有していないような特徴も明らかになる。他方で、本発明の記載中に含まれているが、図面中に明らかでないか又は記載されていない特徴も、当業者には容易に理解可能である。
【００７０】
既に記載のように、本発明の方法では、ジェットミル、特に組み込まれた分級機、特に組み込まれた動力学的空気分級機を有する向流ジェットミルを、非常に微細な粒子を得るために使用することができる。この空気分級機は、分級ホイール及び分級ホイール軸並びに分級機ハウジングを有していることが特別好ましく、この際、分級ホイールと分級機ハウジングとの間に分級機ギャップが形成されており、分級機ホイール軸と分級機ギャップとの間には軸リードスルーが形成されており、分級ギャップ及び／又は軸リードスルーのギャップフラッシングが低エネルギーの圧縮ガスを用いて行われるように作動される。
【００７１】
この場合に、このフラッシングガス（Spuehlgas）を、ミル内圧よりも少なくとも約０．４バールを越えない、特に好ましくは少なくとも約０．３バールを越えない、殊に約０．２バールを越えない圧力で使用するのが有利である。この場合に、ミル内圧は少なくとも約０．１〜０．５バールの範囲内にあることができる。
【００７２】
更に、約８０〜約１２０℃、殊に約１００℃の温度を有するフラッシングガスを用いる場合、及び／又はフラッシングガスとして、殊に約０．３バール〜約０．４バールを有する低エネルギー圧縮空気を使用する場合が有利である。
【００７３】
空気分級機の分級ロータの回転数及び内部増幅率を、分級機ホイールと関連している沈み管及び流出連管（Austrittstutze）の所の作動媒体（Ｂ）の周速度が作動媒体の音速の０．８倍まで達するように、選択又は設定することができるか又は調節することが可能である。
【００７４】
このことは、空気分級機の分級ロータの回転数及び内部増幅率を、この沈み管又は流出連管のところの作動媒体（Ｂ）の周速度が作動媒体の音速の０．７倍まで及び特に好ましくは０．６倍まで達するように選択又は設定することができるか又は調節することができることによって、更に進展させることができる。
【００７５】
殊に、この分級ロータが直径の減少に伴い増加する空き高さ（lichte Hoehe）を有するように設計されていることが有利であり、この際、特に分級ロータの流過面積は少なくともほぼ一定であることが有利である。選択的に又は付加的に、この分級ロータが交換可能な共回転性の沈み管を有する場合が有利でありうる。もう一つの変形で、流れ方向で拡大性の断面積を有する微細物取出し室を有するように設計することが好ましい。
【００７６】
更に本発明によるジェットミルは有利に、殊に、ＥＰ０４７２９３０Ｂ１による空気分級機の個々の特徴又は特徴組み合わせを有している空気分級機を有していることができる。ここで、単なる同じ記載の重複を避けるために、ＥＰ０４７２９３０Ｂ１の全体の開示内容を引用することができる。殊に、この空気分級機は、ＥＰ０４７２９３０Ｂ１によるフローの周囲構成要素の削減のための手段を有することができる。この場合に殊に、空気分級機の分級ホイールに関連している沈み管として構成されている流出連管が、流れの方向で特に渦形成を避けるために、丸く構成された断面積拡大を示すことを予測することができる。
【００７７】
本発明の方法で使用可能な粉砕系又はミルの好ましい及び／又は有利な実施形は、図１〜５並びに関連記載から明らかであり、ここでは再度、これらの実施形は単に本発明を実例で詳述するためであり、即ち本発明はこれらの実施例及び使用例又は個々の実施例内のそれぞれの特徴組み合わせに限定されるものではないことを強調する。
【００７８】
具体的な実施例との関連で記載及び／又は示されている個々の特徴は、これらの実施例又はこれら実施例の他の特徴との組み合わせに限定されるものではなく、技術的な可能性の範囲内で、それらが存在する記載で特別取り扱われていない場合でも、他の変形と組み合わせることができる。
【００７９】
図面の個々の画像及び図表中の同じ符号は、同じ又は類似の又は同じ又は類似の作用をする要素を表している。図面中の曲線によって、それらの特徴が以下に記載されているか又はいないかに無関係に、符号を有していないような特徴も明らかである。他方、図面中に明らかでないか又は示されていないが本発明の明細書中に包含されている特徴も、当業者には直ちに理解可能である。
【００８０】
図１中に、粉砕室３を包囲している円筒形ハウジング２、粉末室３の約半分の高さの所の粉砕物供給部４、粉砕室３の下部範囲中の少なくとも１個の粉砕ジェット流入ゲート５及び粉砕室３の上部の生成物取出し口６を有している、ジェットミル１の実施例が示されている。ここで、空気分級機７には回転可能な分級ホイール８が配置されており、これによって粉砕物を分級し、特定の粒径を下回る粉砕物（Mahlgut）のみを、生成物取出し口６を通って粉砕室３から取出し、選択された値を上回る粒径を有する粉砕物（図示されていない）を、更なる粉砕工程に供給する。
【００８１】
分級ホイール８は、空気分級機に慣用の分級ホイールであることができ、このパドル（後の例えば図５との関係を参照）は、放射状に走るパドル溝で境をなしており、その外端から分級空気が入り、より小さい粒径又は質量の粒子は、中央の流出口まで及び生成物取出し口６まで随伴され、他方、より大きい粒子又は大きい質量の粒子は、遠心力の作用下に跳ね返される。空気分級機７及び／又は少なくともその分級ホイール８は、少なくともＥＰ０４７２９３０Ｂ１におけるような構成特徴を備えていることが特別有利である。
【００８２】
特有の粉砕ジェット１０を、粉砕物供給部４から粉砕ジェット１０の範囲内に達する粉砕物粒子上に高いエネルギーで当ててこの粉砕物粒子を粉砕して、小さい粒子（これは、分級ホイール８により吸引され、それらが相応して小さい寸法又は質量を有する限り、生成物取出し口６を通って外に搬出するために、例えば特有の放射状方向の入口オリフィス又は入口ノズル９から成っている１個のみの粉砕ジェット流入ゲート５を備えていることができる。しかしながらより良好な作用効果は、対になって、直径で相互に反対側で対向している、２個の相互に衝突する粉砕ジェット１０（これらは、殊に複数の粉砕ジェット対が得られる場合に、結果的に１個のみの粉砕ジェット１０のみを用いて可能であるよりも強力に作用することを可能とする）を形成する粉砕ジェット流入ゲート５を用いて達成される。
【００８３】
粉砕室の円筒形ハウジングの下部３分の１中に設置されている２個以上の粉砕ジェット流入ゲート、好ましくは粉砕ノズル、殊に３、４、５、６、７、８、９、１０、１１又は１２個の粉砕ジェット流入ゲートが有利に使用される。これらの粉砕ジェット流入ゲートは、理論的には一平面で、かつ一様にこの粉砕容器の周りに分配されて配置されるので、粉砕ジェットは全て、この粉砕容器内の１点に当たる。これらの流入ゲート又はノズルは、粉砕容器の周りに一様に分配されていることが殊に好ましい。３個の粉砕ジェットの場合には、それぞれの流入ゲート又はノズルの間の角度は１２０°であろう。一般に、粉砕室が大きい程、より多くの流入ゲート又は粉砕ノズルが使用されると云うことができる。
【００８４】
本発明の方法の好ましい１実施形で粉砕室は、粉砕ジェット流入ゲートに加えて、加熱オリフィス又は加熱ノズル５ａを、特に加熱ノズルの形で含有することができ、これを通って加熱段階の熱いガスがミル中に導入されうる。これらのノズル又はオリフィスは−先に記載のように−粉砕オリフィス又は−ノズル５と同様に、同じ平面に配置されていることができる。これは、１個の、有利には複数個の、特に好ましくは２、３、４、５、６、７又は８個の加熱オリフィス又は−ノズル５ａを有していることもできる。
【００８５】
全く特別に好ましい１実施形でこのミルは、２個の加熱ノズル又は−オリフィス及び３個の粉砕ノズル又は−オリフィスを有する。
【００８６】
更に、例えば加工温度は、粉砕物供給部４と粉砕ジェット１０の範囲又は粉砕物供給部４の外側の範囲内の相応する加熱源１２との間の内部加熱源１１の使用によって影響されるか又は熱損失の抑制下に粉砕物供給部４に達する、いずれにせよ既に温かい粉砕物粒子の処理（このために供給管１３は、断熱性のジャケット１４で包囲されている）によって影響され得る。熱源１１又は１２は、それらが使用される場合には、原則的に任意であり、従って目的に応じて使用可能であり、市場での提供可能性により選択されるので、これに関する更なる説明は必要でない。
【００８７】
温度に関して、殊に粉砕ジェット１０の温度及び粉砕物の温度が重要であり、この粉砕物の温度は、粉砕ジェット温度に少なくともほぼ一致している。
【００８８】
本発明の実施例では更に、粉砕ジェット流入ゲート５を通って粉砕室３中へ導入される粉砕ジェット１０の形成のために、過熱された水蒸気が使用される。この場合に、それぞれの粉砕ジェット流入ゲート５の入口ノズル９の後の水蒸気の熱量は、この入口ノズル９の前よりも著しく低くないことが前提である。それに反して、衝突粉砕のために必要なエネルギーは第１に流れエネルギーとして入手されるべきであるので、入口ノズル９の噴入口１５とその噴出口１６との間の圧力低下は著しくなり（圧縮エネルギーが実質的に流れエネルギーに変換される）、温度低下も些細ではなくなる。殊にこの温度低下は、粉砕物の加熱によって、少なくとも２個の相互に衝突する粉砕ジェット１０の場合又は２個の粉砕ジェット１０の複合の場合の粉砕室３の中心１７の範囲内で粉砕物及び粉砕ジェット１０が同じ温度を有する程度に、修正されるべきである。
【００８９】
殊に閉鎖系の形での、過熱水蒸気からの粉砕ジェット１０を得るための設計及び実施に関しては、ＤＥ１９８２４０６２Ａ１を参照すべきであり、単なる同じ課題の重複をさけるために、その完全な開示内容についてこの参考文献をもってここに開示されているものとする。閉鎖系によって、例えば粉砕物としての熱いスラグの粉砕が、最適作用効果で可能である。
【００９０】
ジェットミル１の図１中では、作動媒体Ｂの各々の供給部は、貯蔵−又は発生装置１８により代理されており、これは例えばタンク１８ａであり、これから作動媒体Ｂがパイプ装置１９を経て、粉砕ジェット１０又は複数の粉砕ジェット１０を形成するために、粉砕ジェット流入ゲート５又は複数の粉砕ジェット流入ゲート５まで導かれる。
【００９１】
殊に、空気分級機７を備えているジェットミル１（この際、この中の関連実施例は単に実例として理解すべきであり、限定を意図するものではない）から出発して、組み込まれた動力学的空気分級機７を有するこのジェットミル１を用いて、非常に微細な粒子を得るための方法が実施される。慣用のジェットミルに比べたその新規性は、粉砕相の前に、蒸気と接触する全ての部材を蒸気の露点を上回る温度まで加熱する加熱段階が接続されている事実及び特に組み込まれた分級機を使用する事実と並んで、ここでは、空気分級機７の分級ロータ又は分級ホイール８の回転数及び内部増幅率を、特に分級ホイール８に取付けられている沈み管又は流出連管２０の所の作動媒体Ｂの周速度が、作動媒体Ｂの音速の０．８倍まで、特に０．７倍まで、特に好ましくは０．６倍に達するように、選択、調節又は調整される事実にある。
【００９２】
作動媒体Ｂ又はその変形としての過熱された水蒸気を用いる前記の変法に関連して、作動媒体として、空気の音速（３４３ｍ／ｓ）より高い、殊に著しく高い速度を有するガス又は蒸気Ｂを使用することが特に有利である。作動媒体として少なくとも４５０ｍ／ｓの音速を有するガス又は蒸気Ｂが特別に使用される。これによって、実際からの知識によって慣用されているような他の作動媒体を用いる方法に比べて、非常に微細な粒子の製造及び収率が明らかに改良され、かつこれによってこの方法は全体的に最適化される。
【００９３】
作動媒体Ｂとしては、液体、好ましくは既に記載の水蒸気も水素ガス又はヘリウムガスも使用される。
【００９４】
好ましい１実施形では、ジェットミル１（ここでこれは、殊に流動床ジェットミル又は圧縮床ジェットミル又は螺旋ジェットミルである）が、組み込まれた動力学的空気分級機７を有して、非常に微細な粒子を得るために相応して、空気分級機７の分級ロータ又は分級ホイール８の回転数及び内部増幅率が、沈み管又は流出連管２０の所の作動媒体Ｂの周速度が作動媒体Ｂの音速の０．８倍まで、特に０．７倍まで、特に好ましくは０．６倍まで達するように選択又は調節されるか又は調整可能又は制御可能であるように、設計されているか又は構成されているか又は適当な装置を備えている。
【００９５】
更に、このジェットミル１は、好ましく１個の媒体源、例えば水蒸気又は過熱水蒸気の貯蔵−又は発生装置１８又は作動媒体Ｂの他の好適な貯蔵−又は発生装置を備えているか又はそれはそのような作動媒体と関連しており、そこから作動のために作動媒体Ｂが、空気の音速（３４３ｍ／ｓ）よりも著しく高い速度で、例えば特に少なくとも４５０ｍ／ｓの速度で供給される。これらの作動媒体源、例えば水蒸気又は過熱水蒸気の貯蔵−又は発生装置１８は、ジェットミル１の作動時に使用するためのガス又は蒸気Ｂ、しかも殊に既に前記されている水蒸気を含有しているが、この際には、水素ガス又はヘリウムガスも好ましい選択である。
【００９６】
殊に作動媒体Ｂとしての熱水蒸気の使用の場合には、入口−又は粉砕ノズル９までの延長曲管（図示されていない）を備えているパイプ装置１９（これは蒸気供給管とも称される）を有することが有利であり、即ち蒸気供給管が貯蔵−又は発生装置１８としての水蒸気源に接続されていることが有利である。
【００９７】
作動媒体Ｂとしての水蒸気の使用の場合のもう一つの有利な態様は、このジェットミル１ができるだけ小さい表面積を有しているか、又は言い換えると、このジェットミル１ができるだけ小さい表面積に関連して最適化されていることにある。正に、作動媒体Ｂとしての水蒸気との関連で、この系中での熱交換又は熱損失及びそれに伴うエネルギー損失を避けることが特に有利である。この目的のために、更なる選択的又は付加的な実施手段、即ちジェットミル１の構成要素も、物質沈積を避けるように設計するか又はそれに応じて最適化するために作用する。このことは、例えばパイプ装置１９の及びパイプ装置１９の接続のためのできるだけ薄いフランジの使用によって具現化することができる。
【００９８】
更に、エネルギー損失及び他の流れに重要な障害は、ジェットミル１の構成要素が凝固を避けるように設計又は最適化されている場合に、抑制又は避けることができる。この目的のために、凝固阻止のための特別な装置（図示されてはいない）を有することもできる。更に、流路が少なくとも充分に突起不含であるか又はそれに関して最適化されている場合が有利である。言い換えると、この設計変形の単独又は任意の組み合わせによって、冷却される、従ってここで凝固が始まることがありうる原理は、できるだけ多く又は全て避けるように変えられうる。
【００９９】
更に分級ロータは、半径の即ちその軸方向での減少に伴って増加する、空き高さ（lichte Hoehe）を有する場合が有利であり、この際、殊に分級ロータの貫流面積は少なくともほぼ一定である。差し当たり又は選択的に、流れ方向で断面積を拡大している微細物取出し室を備えていることができる。
【０１００】
このジェットミル１における特別好ましい１態様は、分級ロータ８が、交換可能で、共回転性の沈み管２０を有していることである。
【０１０１】
以下に、図４又は５との関連で、ジェットミル１及びその構成要素の好ましい態様の更なる詳細及び変形を説明する。
【０１０２】
ジェットミル１は、好ましくは、図４の略図に記載のように、組み込まれた空気分級機７を有しており、ここで、例えば、流動床ジェットミル又は圧縮床ジェットミルとして又は螺旋ジェットミルとしてのジェットミル１の構造は、有利にジェットミル１の粉砕室３の中央に配置されている動力学的空気分級機７である。粉砕ガスの流量及び分級機回転数に依存して、粉砕物の所望の微細度が影響されうる。
【０１０３】
図４によるジェットミル１の空気分級機７において、垂直な空気分級機７全体が分級機ハウジング２１で包囲されており、このハウジングは実質的に上部ハウジング２２及び下部ハウジング２３から成っている。この上部ハウジング２２及び下部ハウジング２３は、上縁部又は下縁部にそれぞれ１個の外向きの胴周りフランジ２４及び２５を有している。二つの胴周りフランジ２４、２５は、空気分級機８の取付け−又は機能状態で上下に存在しており、適当な手段によって相互に固定されている。この固定のための好適な手段は、例えば、ネジ結合である（図示されていない）。解除可能な固定手段として、クランプ（図示されていない）又は類似物を使用することもできる。
【０１０４】
フランジ周囲の実際に望ましい各々の位置で、双方の胴周りフランジ２４及び２５はジョイント２６によって相互に結合されていて、フランジ結合部をゆるめた後にハウジング上部２２はハウジング下部２３に対して矢印２７の方向で上方に旋回でき、ハウジング上部２２は下から並びにハウジング２３は上からアクセス可能であるように、相互に結合されている。ハウジング下部２３それ自体は、二部に構成されており、実質的にその上開放端に胴周りフランジ２５を有する円筒状分級室ハウジング２８及び下に向かって円錐状に先細になっている排出円錐部２９を有している。この排出円錐部２９及び分級室ハウジング２８は、フランジ３０、３１で上端又は下端で相互に接しており、排出円錐部２９及び分級室ハウジング２８の双方のフランジ３０、３１は、胴周りフランジ２４、２５と同様に、解除可能な固定部材（図示されていない）によって相互に結合されている。このように構成されている分級機ハウジング２１は、支持アーム２８ａ中に又はそれに掛けられており、その複数ができるだけ一様な間隔でこのジェットミル１の空気分級機７の分級機−又は圧縮機ハウジング２１の周りに分配されて、円筒状分級室ハウジング２８を掴んでいる。
【０１０５】
更に、空気分級機７のハウジングビルトインの主要部は、上部カバーディスク３２、それに対して軸方向で間隔を取られている下部流出側のカバーディスク３３及び双方のカバーディスク３２と３３の外縁部の間に配置され、これらと堅固に結合していて、分級ホイール８の周りに一様に分配されている適切な輪郭を有するパドル３４を有している分級ホイール８である。この空気分級機７の場合に、分級ホイール８は、上部カバーディスク３２を介して駆動され、下部カバーディスク３３は流出側のカバーディスクである。分級ホイール８の支持部は、適切に強制的に駆動される分級ホイール軸３５を有し、これはその上端でこの分級機ハウジング２１から突出していて、その下端で分級機ハウジング２１内部で浮動取付で、回転不能（drehfest）に分級ホイール８を支えている。分級機ハウジング２１からの分級ホイール軸３５の突出は、分級機ハウジング２１を、上向き円錐台形のハウジング端セクシヨン３８の上端で閉鎖し、分級ホイール３５を案内し、かつそのホイール通路を分級ホイール軸３５の回転運動を阻害することなしに密閉する、対で作動するプレート３６、３７中で行われる。適切には、この上部プレート３６は、フランジとして回転不能に分級ホイール軸３５に取付けられていて、回転軸３５ａを介して下部プレート３７の上に、回転可能に支持されていて、下部プレートそれ自体は、ハウジング端部３８に取付けられていることができる。流出側のカバーディスク３３の下側は、胴周りフランジ２４と２５との間の共通の面内に存在しているので、分級ホイール８は全体として、ハウジングの折畳み可能な上部２２内に配置されている。円錐台形ハウジング端部３８の範囲内で、このハウジング上部２２は更に粉砕物供給部４の管状生成物供給口管３９を有し、その長軸は、分級ホイール８の回転軸４０及びその駆動−又は分級ホイール軸３５に対して平行であり、この分級ホイール８の回転軸４０及びその駆動−又は分級ホイール軸３５からできるだけ広く離れて、ハウジング上部２２に半径方向で外側に配置されている。
【０１０６】
図２及び３による特に好ましい１実施形では、組み込まれた動力学的空気分級機１が、既に説明されているように、分級ホイール８及び分級ホイール軸３５並びに分級機ハウジングを有している。この場合に、分級ホイール８と分級機ハウジング２１との間で分級機ギャップ８ａが定義されていて、分級ホイール軸と分級機ハウジング２１との間に軸リードスルー３５ｂが形成されている（これに関しては図２及び３を参照すべし）。殊に、このような空気分級機７を備えているジェットミル１から出発して（この際、これに関連する実施例は、例示的なものであり、限定を意味するものではない）、組み込まれた力学的空気分級機７を有するジェットミル１を用いて、非常に微細な粒子を得る方法が実施される。この場合に慣用のジェットミルと比べた新規性は、粉砕室が、粉砕相の前に、蒸気の露点を上回る温度まで加熱される事実と並んで、低エネルギーの圧縮ガスを用いて分級機ギャップ８ａ及び／又は軸リードスルー３５ｂのギャップフラッシングが行われる事実にある。この構成の特殊性は、正に、この圧縮された低エネルギーガスの使用と高エネルギー過熱水蒸気の使用との組み合わせにあり、粉砕ジェット流入ゲート、殊に粉砕ノズル又はその中に含有されている粉砕ノズルを通って、ミルにこの水蒸気が供給される。従って高エネルギー媒体と低エネルギー媒体が同時に使用される。
【０１０７】
一方では図４及び５による及び他方では図２及び３による実施形で、分級機ハウジング２１は、分級ホイール８に対して同軸に配置されている管形流出連管２０を収容しており、これは、その上端と分級ホイール８の流出側のカバーディスク３３の下に気密に存在しているが、これと結合してはいない。管として構成されている流出連管２０の下端には、流出室４１が同軸に取り付けられており、これは同様に管形であるが、その直径は流出連管２０の直径よりも著しく大きく、本発明の実施例では、流出連管２０の直径の少なくとも約２倍である。従って流出連管２０と流出室４１との間の移行部に、明白な直径ジャンプ（Durchmessersprung）が存在する。流出連管２０は、流出室４１の上部カバー板４２中に嵌め込まれている。流出室４１は下部で、取り外し可能なデッケル４３によって閉じられている。流出連管２０及び流出室４１からなる構造ユニットは、複数の支持アーム４４中に保持されており、この支持アームは、構造ユニットの周りに星形に一様に分配されており、その内部で流出連管２０の範囲内で、構造ユニットと堅固に結合されており、その外端部で分級機ハウジング２１に固定されている。
【０１０８】
流出連管２０は、円錐状リングハウジング４５により包囲されており、その下部の大きい外径は流出室４１の直径と少なくともほぼ同じであり、かつその上部の小さい外径は、少なくとも分級ホイール８の直径とほぼ一致している。支持アーム４４は、リングハウジング４５の円錐台形壁の所に終端しており、この壁と堅固に結合しており、この壁自体は、流出連管２０及び流出室４１からの構造ユニットの一部である。
【０１０９】
支持アーム４４及びリングハウジング４５は、フラッシング空気装置（図示されていない）の一部であり、この際、フラッシング空気は、分級機ハウジング２１の内空間からの物質が分級ホイール８又は正確にはその下部カバーディスク３３と流出連管２０との間のギャップ中へ進入することを阻止する。このフラッシング空気をこのリングハウジング４５中へ到達させ、かつそこから空けておくべきギャップ中へ到達させるために、支持アーム４４は管として構成されており、その外部終端部で分散機ハウジング２１の壁を通り、吸引フィルター４６を経てフラッシング空気源（図示されていない）に接続している。リングハウジング４５は、上方で孔板４７により閉じられており、ギャップ自体は、孔板４７と分級ホイール８の下部カバーディスク３３との間の範囲内の軸方向で調節可能なリングディスクによって調節可能である。
【０１１０】
流出室４１からの流出部は、外から分級機ハウジング２１内に導通されて、正接配置で流出室４１に接続されている微細物流出管４８から形成されている。この微細物流出管４８は、生成物取出し部６の構成要素である。転向円錐体（Abweiskegel）４９は、流出室４１への微細物流出管４８の合流のクラッディング（Verkleidung）に作用する。
【０１１１】
円錐台形ハウジング終端部３８の下端に、水平配置で、分級空気進入スパイラル（Sichtlufteintrittsspirale）５０及び粗大物排出部５１が取付られている。分級空気進入スパイラル５０の回転方向は、分級ホイール８の回転方向に対して反対方向である。粗大物排出部５１がハウジング端部３８に取り外し可能に取付けられており、この際、ハウジング端部３８の下端にフランジ５２が、かつ粗大物排出部５１の上端にフランジ５３が取付られており、更に、双方のフランジ５２及び５３は、空気分級機７が作業準備されている場合に、公知手段によって解除可能に相互に結合されている。
【０１１２】
嵌め込まれるべき分散帯域が５４で示されている。きれいな流れを得るため及び簡単なライニングのための内部端で加工された（固定された）フランジが５５で示されている。
【０１１３】
最後に、なお流出連管２０の内壁に、交換可能な保護管５６が閉鎖部として取り付けられ、相当する交換可能な保護管５７が、流出室４１の内壁に取り付けられていることができる。
【０１１４】
記載の運転状態での空気分級機７の運転開始のために、分級空気進入スパイラル５０を経て分級空気が、空気分級機７中に減圧下に、かつ目的に応じて選択される進入速度で導入される。殊にハウジング端部３８の円錐台形と結びついているスパイラルな分級空気の導入の結果、分級空気はこの分級ホイール８の領域内を螺旋状で上昇する。同時に、種々の質量の固体粒子からなる「生成物」が、生成物供給口管３９を経て分級機ハウジング２１中に導入される。この生成物の内、粗大物、即ち大きい質量を有する粒子分は、分級空気に対して反対方向で、粗大物排出部５１の範囲に達し、更なる加工のために供される。微細物、即ち小さい質量を有する粒子分は、分級空気と混合され、分級ホイール８によって半径方向で外から内側へ、流出連管２０中に、流出室４１中に、かつ最後に微細物流出管４８を経て微細物取出し口５８中に、かつそこからフィルター中に達し、この中で、流体の形の作動媒体、例えば空気と微細物とが相互に分離される。より粗大な微細物成分は、分級ホイール８から半径方向で遠心分離されて、粗大物と共に分級機ハウジング２１を去るか又は分級空気と共に流出されるような粒度の微細物が得られるまで分級機ハウジング２１内で循環させるために、粗大物と混合される。
【０１１５】
流出連管２０から流出室４１への突然の断面積拡大の結果、そこでは、微細物−空気−混合物の流動速度の明らかな低下が起こる。即ち混合物は、非常に低い流速で流出室４１を通り、微細物流出管４８を経て、微細物取出し口５８中に達し、流出室４１の壁で僅かに摩耗されるだけである。それ故に、保護管５７は高々念のための手段にすぎない。しかしながら良好な分離技術の理由から、分級ホイール８中の高い流速がなお放出−又は流出連管２０中で支配しているので、保護管５６は保護管５７よりも重要である。流出連管２０から流出室４１への移行の際の直径拡大を伴う直径ジャンプは特別重要である。
【０１１６】
ついでに云うと、この空気分級機７は、記載のような分級機ハウジング２１の小区分化によって、及び個々の部分ハウジングに対する分級機構成要素の割り当てによって、なお良好に保守することができ、破損された構成要素は比較的低いコストで、かつ短い待ち時間で交換することができる。
【０１１７】
図４及び図２の略図中には、二つのカバーディスク３２及び３３及びこれらの間に配置されたパドル３４を有するパドルリング５９を有する分級機ホイール８が、なお既に公知の慣用の、平行の及び平行面状のカバーディスク３２及び３３を有する形で記載されているが、図５及び図３中には、有利な更なる構造の空気分級機７のもう一つの実施例の分級ホイール８が示されている。
【０１１８】
図５及び図３によるこの分級ホイール８は、パドル３４を有するパドルリング５９に加えて、上部カバ−ディスク３２及びそれに対して軸方向で離された流出側の下部カバーディスク３３を有しており、回転軸４０の周りで及びそれに伴う空気分級機７の縦軸の周りで回転可能である。分級ホイール８の直径方向の広がりは、回転軸４０に対して垂直に、即ち、回転軸４０及びそれに伴う記載の縦軸が垂直であるか又は水平であるかに無関係に、空気分級機７の縦軸に対して垂直である。流出側の下部カバーディスク３３は、同心円的に流出連管２０を包囲している。パドル３４は、双方のカバーディスク３３及び３２と結合している。双方のカバーディスク３２及び３３は、技術水準とは異なり円錐台形に構成されており、しかも有利には、流出側のカバーディスク３３から上方カバーディスク３２までの距離は、パドル３４のリング５９から内側に、即ち回転軸４０に向かって大きくなり、しかも有利には連続的に、例えば直線的又は非直線的に大きくなり、より好ましくは、それを貫通する円筒ジャケットの面積は、パドル出口縁部と流出連管２０との間の各々の活動範囲を得るために、少なくともほぼ一定に留まるように構成されている。公知解決策の場合には小さくなる半径の結果小さくなるこの流出速度は、この解決策では少なくともほぼ一定に留まっている。
【０１１９】
前記の、かつ図５及び３中で説明されている上部カバーディスク３２及び下部カバーディスク３３の形状の変形と並んで、これら双方のカバーディスク３２又は３３の一方のみが説明されているように円錐形に形成されていて、他方のカバーディスク３３又は３２が、図４における双方のカバーディスク３２及び３３の実施例と関連している場合のように平坦であることも可能である。この場合には殊に、非平行面のカバーディスクの形は、流過される円筒ジャケットの面積が、パドル出口縁部と流出連管２０との間の各々の活動範囲に対して少なくともほぼ一定に留まるようであることができる。
【０１２０】
粉砕された生成物が、
−１５０〜２０００ｎｍ、特に２００〜１５００ｎｍ、特に好ましくは２５０〜１２００ｎｍ、全く特に好ましくは３００〜９００ｎｍ、特別好ましくは３５０〜６００ｎｍのｄ50−値；
−５００〜７０００ｎｍ、特に７００〜６５００ｎｍ、特に好ましくは８００〜６０００ｎｍ、全く特に好ましくは９００〜６０００ｎｍ、特別好ましくは１０００〜５０００ｎｍのｄ90−値
を有するように、粉砕−及び分級パラメータを選択することが有利である。
【０１２１】
粉砕ノズルの直径は２〜１１ｍｍ、ノズルタイプはＬａｖａｌ、ノズル数は３〜５、粉砕内圧は０．８〜１．５バール（絶対）、粉砕媒体の噴入圧は１２〜３００バール（絶対）、粉砕媒体の流入温度は１９０〜６００℃、粉砕媒体のミル出口温度は１０５〜２５０℃、分級機回転数は１００〜６０００ｍｉｎ-1、流出連管直径（沈み管直径）は１００〜５００ｍｍであることが特に好ましい。
【０１２２】
全く特に好ましい１方法では、粉砕工程の間に、多価カチオン、例えばＡｌ3+の溶液、特別好ましくは２価のカチオン、全く特に好ましくは、Ｍｇ2+、Ｃａ2+、Ｓｒ2+、Ｂａ2+及びＺｎ2+からなる群からの１種のカチオンの溶液が添加される。この添加物の添加は、２成分ノズルを介して行われる。
【０１２３】
記載の沈降珪酸は、液体系、特に非極性及び中程度極性の系、特に好ましくはＵＰＥ−処方物に添加される際に、一般にレオロジー曲線の勾配を変えるチキソトロープ剤として、特に硬化された組成物の特性を不所望に劣化することなしに、機能する。
【０１２４】
本発明による沈降珪酸を含有している特に好ましい液体系は、特に不飽和のポリエステル、ゲルコート、ラミネート樹脂、エポキシド樹脂、ＰＶＣ−プラスチゾル、ポリスルファイド、アクリル樹脂、シリコーン、塗料及び被覆物、インキ、接着剤、シーリング組成物、植物保護系、染料濃縮物、化粧品、塗り歯磨き、ケーブルゲル及び可塑剤である。
【０１２５】
ここで、本発明による液体系中の沈降珪酸の量は特別に限定されず、所望の結果に応じて変えることができる。限定するものではないが、典型的な量は、液体組成物の全質量に対して０．１〜１５質量％、有利には０．５〜１０質量％、特に好ましくは０．５〜２．５質量％であり、１、２、３、４、５、６、７、８、９、１０、１１、１２、１３、１４及び１５％を含む全ての値並びにその間にある下位値も包含される。
【０１２６】
本発明の範囲内で使用される沈降珪酸生成物には、コントロールされた反応条件下で酸性化剤、例えば硫酸を用いるアルカリ金属珪酸塩、例えば珪酸ナトリウムの酸性化によって製造される合成二酸化珪素物質がこれに属する。沈降珪酸は、工業的に周知であり、高温で水素−酸素−火炎中での四塩化珪素蒸気の加水分解によって製造される熱分解法珪酸とは異なる。熱分解法珪酸は、Ｃａｂ−ｏ−Ｓｉｌ(R)及びＡｅｒｏｓｉｌ(R)等の商品名で市販されている。
【０１２７】
前記の沈降珪酸と並んで、本発明による液体系は、場合によっては少なくとも１種の無機及び／又は有機の顔料を含有することができる。代表的な顔料は、開示の液体組成物に、色（白色−又は黒色彩色を含む）及び透明性を与え、通常は、相容性の担体中の例えば分散液の質量に対して約１５〜約４０質量％の乾燥顔料を有する乾燥顔料のペースト又は分散液の形で得られる。この顔料分散液は、湿潤剤、分散剤及び抑制剤を副次的量で含有することもできる。好適な担体樹脂は、特に不飽和ポリエステル樹脂、飽和ポリエステル樹脂、ウレタンジアクリレート、アクリルシリコン又は他の当業者に慣用されている担体である。顔料分散液は、例えば顔料及び他の成分を担体樹脂に添加し、引き続き粉砕装置中で粉砕することによって製造することができる。代表的な顔料は、特に処理された又は処理されていない有機又は無機の顔料及びそれらの混合物、例えば二酸化チタン、カーボンブラック、酸化鉄黒、フタロブルー、フタログリーン、キナクリドンマゼンタ、ＬＦオレンジ、アリリドレッド（Arylidrot）、キナクリドンレッド、ベンガラ（Rotoxid）、キナクリドンバイオレット、ＬＦプライムローズイエロー、イエローオキシド（Gelboxid）及び当業者に慣用されている他の顔料である。好適な顔料は、Ciba Specialty Chemicals, Sun Chemical, Clariant und Cabot Corp.を包含する種々の提供者から市販されている。これらの顔料は、所望の厚さの半透明な硬化された被覆を生じるために充分な量で、例えば液体組成物に対して約１〜約３０質量％、約５〜約２５質量％又は約５〜約２０質量％の顔料分散液質量で使用することが有利である。
【０１２８】
更に、この液体組成物は場合により少なくとも１種の他の増量充填剤（streckenden Fuellstoff）、例えば粘土、石灰石粉末、雲母、タルク、アルミニウム３水和物（Aluminiumtrihydrat）、硫酸バリウム、標準沈降珪酸、熱分解法珪酸及び類似物を含有することができる。増量充填剤は、本発明によるゲルコートのチキソトロピー化のために寄与することもできる。前記のような物理化学的特性を有する沈降珪酸を含有している本発明による液体組成物は、付加的な増量充填剤なしで、その導電性の劣化なしに製造できることを強調すべきである場合にも、所望によってはこのような付加的な充填剤を添加することができる。このような充填剤の量は、限定されるものではないが、通常は、ゲルコート組成物に対して約５〜約４０質量％の量で添加することができる。
【０１２９】
本発明による液体組成物が船舶用ゲルコート組成物である場合には、これは、水により攻撃されうる（例えば水−接近及び水−影響されやすい）増量充填剤不含であり、硬化されたこの被覆が水中の長時間浸漬の後に乳白色にならないことが有利である。この場合の典型的な増量充填剤は、特に切断された又は粉砕されたガラス繊維、タルク、二酸化珪素、二酸化チタン、ケイ灰石、雲母、酸化アルミニウム３水和物、粘土、炭酸カルシウム、炭酸マグネシウム、炭酸バリウム、硫酸カルシウム、硫酸マグネシウム及び硫酸バリウムである。水で攻撃されうる増量充填剤の少量はおそらく許容可能であるが、ゲルコート組成物中では、高々約２質量％及び特に好ましくは、高々０．８、０．５、０．３及び０．１質量％を下回る量を含む高々約１質量％の水で攻撃されうる増量充填剤を使用するのが有利である。
【０１３０】
この開示された液体組成物中で、種々の不飽和ポリエステル樹脂を使用することができる。いくつかの代表的な不飽和ポリエステル樹脂は、ＵＳ−特許４７４２１２１、５５６７７６７、５５７１８６３、５６８８８６７、５７７７０５３、５８７４５０３及び６０６３８６４明細書中及び公開ＰＣＴ−出願ＷＯ９４１０７６７４Ａ１、ＷＯ００１２３４９５Ａ１及びＷＯ０３１１０１９１８Ａ２中に記載されている。ポリエステル樹脂は、１種以上のカルボン酸（例えば、１−、２−又は多官能性の不飽和又は飽和カルボン酸）又はそれらの誘導体（例えば酸無水物、Ｃ−アルキルエステル等）と１種以上のアルコール（１官能性、２官能性及び多官能性のアルコールを含む）との縮合によって製造することができる。カルボン酸又はカルボン酸誘導体は、例えば不飽和カルボン酸又はそれらの誘導体と飽和カルボン酸又はそれらの誘導体とからの混合物であることができる。不飽和カルボン酸又はそれらの誘導体は、例えば炭素原子約３〜約１２個、炭素原子約３〜約８個又は炭素原子約４〜約６個を有することができる。代表的な不飽和カルボン酸又はその誘導体は、特にマレイン酸、フマル酸、クロルマレイン酸、イタコン酸、シトラコン酸、メチレングルタール酸、メサコン酸、アクリル酸、メタクリル酸及びそれらのエステル又は無水物である。代表的な不飽和カルボン酸及びそれらの誘導体は、特にマレイン酸、フマル酸、フマル酸エステル及びそれらの無水物である。不飽和カルボン酸又はその誘導体は、例えば不飽和ポリエステル樹脂の製造のために使用される酸又は酸誘導体に対して約２０〜約９０モル％、約３５〜約７５モル％又は約５０〜約６５モル％の量で存在することができる。飽和カルボン酸及びその誘導体は、例えば炭素原子約８〜約１８個、炭素原子約８〜約１５個又は炭素原子約８〜約１２個を有することができる。代表的な飽和カルボン酸及びその誘導体は、芳香族、脂肪族又はそれらの組み合わせであることができ；これには次のものが属する：コハク酸、グルタール酸、ｄ−メチルグルタール酸、アジピン酸、セバシン酸、ピメリン酸、無水フタル酸、ｏ−フタル酸、イソフタル酸、テレフタル酸、ジヒドロフタル酸、テトラヒドロフタル酸、ヘキサヒドロフタル酸又は−無水物、テトラクロロフタル酸、クロレンド酸又は−無水物、ドデカンジカルボン酸、ナディック−無水物、シス−５−ノルボルネン−２，３−ジカルボン酸又は−無水物、ジメチル−２，６−ナフテンジカルボキシレート、ジメチル−２，６−ナフテンジカルボン酸、ナフテンジカルボン酸又は−無水物及び１，４−シクロヘキサンジカルボン酸。他の代表的カルボン酸は、特にエチルヘキサン酸、プロピオン酸、トリメリト酸、安息香酸、１，２，４−ベンゼントリカルボン酸、１，２，４，５−ベンゼンテトラカルボン酸及びそれらの無水物である。代表的な芳香族飽和カルボン酸は、特にｏ−フタル酸、イソフタル酸及びそれらの誘導体である。代表的な脂肪族飽和カルボン酸は、特に１，４−シクロヘキサンジカルボン酸、ヘキサヒドロフタル酸、アジピン酸及びそれらの誘導体である。不飽和カルボン酸又はそれらの誘導体は、例えば、不飽和ポリエステル樹脂の製造のために使用される酸又は酸誘導体に対して約１０〜約８０モル％、約２５〜６５モル％又は約３５〜約５０モル％の量で存在することができる。更に芳香族カルボン酸は、例えば、不飽和ポリエステル樹脂の製造のために使用される飽和の酸又は酸誘導体に対して約０〜１００％、０〜約５０％又は０〜約２５％の量で存在することができ、脂肪族カルボン酸は、例えば不飽和ポリエステル樹脂の製造のために使用される飽和の酸又は酸誘導体に対して０〜１００％、約５０〜１００％又は約７５〜１００％の量で存在することができる。
【０１３１】
不飽和ポリエステル樹脂の製造時に使用するための代表的なアルコールは、特にアルカンジオール及びオキサアルカンジオール、例えばエチレングリコール、１，２−プロピレングリコール、プロパン−１，３−ジオール、１，３−ブチレングリコール、ブテン−１，４−ジオール、ヘキサン−１，６−ジオール、ジエチレングリコール、トリエチレングリコール、ポリエチレングリコール、シクロヘキサン−１，２−ジオール、２，２−ビス−（ｐ−ヒドロキシシクロヘキシル）−プロパン、５−ノルボルネン−２，２−ジメチロール、２，３−ノルボルネンジオール、シクロヘキサンジメタノール及び類似物である。ネオ構造を有するアルコール、例えば１，２−プロパンジオール、２−メチル−１，３−プロパンジオール、２，２−ジメチルヘプタンジオール、２，２−ジメチルオクタンジオール、２，２−ジメチル−１，３−プロパンジオール、ネオペンチルグリコール、ペンタエリスリット、ジペンタエリスリット、トリペンタエリスレット、トリメチロールプロパン、ジ−トリメチロールプロパン、２，２，４−トリメチル−１，３−ペンタンジオール、２−ブチル−２−エチル−１，３−プロパンジオール、３−ヒドロキシ−２，２−ジメチルプロピル−３−ヒドロキシ−２，２−ジメチルプロパネート及び類似物が有利でありうる。不飽和ポリエステル樹脂の製造のために、１官能性アルコールを使用することもできる。代表的な１官能性アルコールは、特にベンジルアルコール、シクロヘキサノール、２−エチルへキシルアルコール、２−シクロヘキシルエタノール，２，２−ジメチル−１−プロパノール及びラウリルアルコールである。１官能性アルコールが使用される場合のその量は、例えば不飽和ポリエステル樹脂の製造のために使用されるアルコールに対して約１０モル％を下回る又は約５モル％を下回る量であることができる。
【０１３２】
不飽和ポリエステル樹脂は、当業者に慣用であるエステル化技術によって、例えば当業者にとって同様に慣用である触媒（例えばエステル化−又はエステル交換触媒）の使用によって製造されうる。このエステル化法は、通例、ポリエステルが所望の分子量に相当する酸価に達するまで実施される。例えば、最終酸価は約７〜約３０であり、数平均分子量（Ｍn）は約８００〜約３６００であり、重量平均分子量（Ｍw）は約１３００〜約１１０００であることができる。この酸価は、当業者に慣用されているように、反応温度の上昇、長時間にわたる反応の実施又は酸中和剤の添加によって低下させることができる。
【０１３３】
不飽和ポリエステル樹脂は、前記のＵＳ−特許出願整理番号Ｎｏ．１０／５２１２２５中に記載されているように、約２００〜約４０００の重量平均分子量を有するオリゴエステルとジイソシアネート及びヒドロキシアルキル（メタ）アクリレートとの反応によって、ビニル末端基を有するウレタンアクリレートを生じさせることによって製造することもできる。このウレタンアクリレート樹脂は、それ自体として又は他の不飽和ポリエステル樹脂、例えば脂肪族又は芳香族の不飽和ポリエステル樹脂と混合して使用することができる。
【０１３４】
ＵＰＥ−組成物中で、不飽和ポリエステル樹脂は、例えばＵＰＥ−組成物の約２５〜約９４質量％、約３０〜約８９質量％又は約４０〜約７９質量％であることができるが、これらの値に限定されるものではない。
【０１３５】
前記の成分と並んで、本発明による液体組成物は、以下に記載の付加的成分を含有することができる。
【０１３６】
反応性希釈剤を使用することができる。代表的な例は次のものである：ビニルベンゼン（スチレンモノマー）、メチルメタクリレート（ＭＭＡ）及びＨＡＰＳ−リスト（Hazardous Air Pollutants）に挙げられていない反応性希釈剤、例えば置換されたスチレン（例えばビニルトルエン、パラ−ｔ−ブチルスチレン、パラ−メチルスチレン又はジビニルベンゼン）；不飽和１官能性酸（例えばアクリル酸及びメタクリル酸）と炭素原子数１〜約１８を有するアルコール又はポリオールとの１−、２−及び多官能性エステル及び不飽和１官能性アルコールと炭素原子数１〜約１８を有するカルボン酸又はその誘導体との１−、２−及び多官能性のエステルであることができる。他の好適な反応性希釈剤は、例えばアクリレート、メタクリレート、フタレート、例えばジアリルフタレート；トリアリルシアヌレート；ビニルエーテル及び類似物である。代表的なアクリレート及びメタクリレートは、特にブタンジオールジメタクリレート、トリメチロールプロパントリメタクリレート、エチレンジメタクリレート（ＥＧＤＭＡ）、ポリエチレングリコールジメタクリレート（ＰＥＧＤＭＡ）、ポリプロピレングリコールジメタクリレート（ＰＰＧＤＭＡ）、トリメチロールプロパントリメタクリレート（ＴＭＰＴＭＡ）、テトラメチロールプロパントリメタクリレート、ジプロピレングリコールジメタクリレート、イソデシルメタクリレート、１，３−ブチレングリコールジメタクリレート、２−ヒドロキシエチルメタクリレート（２−ＨＥＭＡ）、１，６−ヘキサンジオールジメタクリレート（ＨＤＯＤＭＡ）、トリエチレングリコールジメタクリレート（ＴＥＧＤＭＡ）、アセトアセトキシエチルメタクリレート（ＡＡＥＭ）及びそのアクリレート−対応品（Gegenstuecke）である。反応性希釈剤の混合物を使用することもできる。好ましい反応性希釈剤は、特にスチレン、メチルメタクリレート、ビニルトルエン、パラ−ｔ−ブチルスチレン、パラ−メチルスチレン、ＥＧＤＭＡ、２−ＨＥＭＡ及びそれらの混合物である。反応性希釈剤は、例えば組成物の約５〜約５０質量％、約１０〜約４５質量％又は約２０〜約３５質量％であることができる。
【０１３７】
更なる成分として、１種以上の促進剤が存在することができる。ＵＰＥ−組成物中で使用するための代表的な促進剤は、開始剤又は触媒の分解を助け、比較的低い温度、例えば約０〜約３０℃の温度でのゲルコート組成物の硬化を容易にするか又は促進する、電子供与体である。代表的な促進剤は、特に金属化合物（例えば有機酸のコバルト−、マンガン−、カリウム−、鉄−、バナジウム−、銅−及びアルミニウム塩）；アミン（例えばジメチルアニリン、ジエチルアニリン、フェニルジエタノールアミン、ジメチル−パラ−トルイジン及び２−アミノピリジン）；ルイス酸（例えば弗化ホウ素２水和物及び塩化鉄（ＩＩＩ））；塩基（例えばテトラメチルアンモニウムヒドロキシド）；第４級アンモニウム塩（例えばトリメチルベンジルアンモニウムクロリド及びテトラキスメチロールホスホニウムクロリド）；硫黄化合物（例えばドデシルメルカプタン及び２−メルカプトエタノール）；ジメチルアセトアセタミド、エチルアセトアセテート、メチルアセトアセテート及びこれらの混合物である。従って、例えば低い温度でのペルオキシド触媒の分解を容易にし、開示のゲルコート組成物の硬化のために、有機酸のコバルト塩を使用することができる。好ましい促進剤は、特にオクタン酸コバルト、オクタン酸カリウム、ジメチルアセトアセタミド、エチルアセトアセテート、メチルアセトアセテート及びこれらの混合物である。これら促進剤は、通常、ＵＰＥ−組成物に対して約０．０５〜約３質量％又は約０．０５〜約２質量％の量で使用される。
【０１３８】
更なる成分として１種以上の阻害剤が存在することができる。阻害剤は、硬化されていないゲルコート組成物の貯蔵安定性の延長又は保持の際に有益であり；これには、ラジカル阻害剤又は−掃去剤、例えばキノン（例えばヒドロキノン（ＨＱ）、トルヒドロキノン（ＴＨＱ）、モノ−ｔ−ブチルヒドロキノン（ＭＴＢＨＱ）、ジ−ｔ−ブチルヒドロキノン（ＤＴＢＨＱ）、ナフタキノン（ＮＱ）及びモノメチルエーテルヒドロキノン（ＭＥＨＱ）、ブチルヒドロキシトルエン（ＢＨＴ）、ｔ−ブチルカテコール（ＴＢＣ）及び類似物が属する。阻害剤の量は、例えば組成物に対して約０．０１〜約０．５質量％、約０．０１〜約０．３質量％又は約０．０１〜０．１質量％であることができる。
【０１３９】
液体組成物は、減圧剤、界面活性剤（Oberflaechenspannungsmittel）、脱気剤、開始剤及び触媒を含む、当業者に慣用されている他の助剤を含有することもできる。減圧剤は、易揮発性有機物質の放出を減少させることができ；これには、特に前記のＵＳ−ＰＳ５８７４５０３に記載の物質が属する。減圧剤が使用される場合のその量は、例えば組成物に対して約２質量％まで、約１．５質量％まで又は０．１〜約１質量％であることができる。
【０１４０】
硬化される液体系の表面での表面張力を低めるために界面活性剤を添加することができ；これには次のものが属する：シリコン類、例えばジメチルシリコン、ジメチルシランジオールの液状縮合生成物、メチルヒドロゲンポリシロキサン、メチルヒドロゲンシランジオールの液状縮合生成物、ジメチルシリコン、アミノプロピルトリエトキシシラン及びメチルヒドロゲンポリシロキサン及びフルオロ炭化水素−界面活性剤、例えば弗素化されたカリウムアルキルカルボキシレート、弗素化された第４級アルキルアンモニウムアイオダイド、アンモニウムペルフルオロアルキルカルボキシレート、弗素化されたアルキルポリオキシエチレンエタノール、弗素化されたアルキルアルコキシレート、弗素化されたアルキルエステル及びアンモニウムペルフルオロアルキルスルホネート。市場で得られる代表的な界面活性剤は、特にシリコン界面活性剤ＢＹＫ−３０６ＴＭ（BYK-Chemie USA, Inc.からの）、シリコン界面活性剤ＤＣＩＯＯ及びＤＣ２００（Dow Corning Co.からの）、添加剤のＭＯＤＡＦＯ−系（Solutia, Incからの）及びシリコン界面活性剤ＳＦ−６９及びＳＦ−９９（GE Silicones Co.からの）である。界面活性剤が使用される場合のその量は、例えば、組成物に対して約１質量％まで又は約０．０１〜約０．５質量％であることができる。
【０１４１】
更なる成分として、１種以上の脱気剤が存在することができる。脱気剤は、空気封入及びそれによる脆弱性及び多孔性を生じさせることなしに、液体組成物の硬化を支持することができる。典型的な脱気剤は、特にシリコン−消泡剤を包含する、シリコン−又は非シリコン−物質、アクリルポリマー、疎水性固体及び鉱油ベースのパラフィンワックスである。市場で得られる脱気剤には、消泡剤ＢＹＫ−０６６、ＢＹＫ−０７７、ＢＹＫ−５００、ＢＹＫ−５０１、ＢＹＫ−５１５及びＢＹＫ−５５５（BYK-Chemie USA, Inc.からの）がこれに属する。脱気剤が用いられる場合のその量は、例えばゲルコート組成物に対して約１．５質量％まで、約１質量％まで又は約０．１〜約０．５質量％であることができる。脱気剤を添加できる場合でも、本発明による沈降珪酸は改良された脱気特性を有し、即ち脱気添加物の量を著しく減少させることができることを強調する。
【０１４２】
開始剤又は触媒は、型表面に適用する時点に液体組成物に添加することができるか又は最終使用者に提供される形の組成物中に含有されていてよく、適用過程の間に活性化されうる潜在的な開始剤又は触媒であることができる。代表的な開始剤又は触媒は、特にラジカル形成性触媒、例えばペルオキシド触媒（例えばベンゾイルペルオキシド、メチルエチルケトンペルオキシド、クモールヒドロペルオキシド及び類似物）、アゾアルカン触媒及び市場で得られる開始剤又は触媒、例えば触媒ＬｕｐｅｒｏｘTMＤＤＭ９及びＤＨＤ９（Arkemaからの）、触媒ＨＩＧＨ  ＰＯＩＮＴTM９０（Chemturaからの）及び触媒ＣＡＤＯＸTMＬ５０ａ（Akzo Nobelからの）である。代表的な放射線活性化又は熱活性化される開始剤又は触媒は、特に、開始剤ＩＲＧＡＣＵＲＥTM８１９（Ciba Specialty Chemicalsからの）及びクモールヒドロペルオキシドである。開始剤又は触媒が使用される場合のその量は、例えば不飽和ポリエステル樹脂の質量に対して約０．５〜約３質量％、約１〜約２．５質量％又は約１．２〜約２質量％であることができる。
【０１４３】
本発明による液体組成物は、少なくとも１種の本発明による沈降珪酸と少なくとも１種のポリマー化合物とを一緒にすることにより製造することができる。
【０１４４】
本発明の好ましい１実施形では、例えば、不飽和ポリエステル樹脂と好適な沈降珪酸及びその他の成分とを任意の適切な順序で混合することによって、液体組成物を製造することができる。
【０１４５】
好ましい粘度（例えば約２０００〜１００００センチポイズ、約３０００〜８０００センチポイズ又は約３５００〜約５０００センチポイズ、Brookfield Engineering LaboratoriesからのＢＲＯＯＫＦＩＥＬＤ−粘度計及びＳｐｉｎｄｅｌ  Ｎｒ．４を用い、２５℃で測定）を有する混合物を得るために、いくつかの又は全ての反応性希釈剤を、混合の最後に添加することができる。所望のゲル化−及び硬化時間を有するゲルコート組成物を得るために、促進剤量を調節するか又は阻害剤を添加するか又は調節することができる。
【０１４６】
更に本発明は、本発明による液体で被覆されている製品／物品を提供する。この被覆は、部分的又は完全であることができる。殊に、環境に曝される最外層中に本発明によるＵＰＥ−被覆を有している物品が好ましい。
【０１４７】
この被覆されるべき製品／物品には、プラスチック又は他の加工材料からの成形体がこれに属する。殊に、通常はネガレリーフ中の物品に一致する表面を有している型の表面上に液体組成物を広げることにより被覆され、場合により繊維強化された成形体が製造されうる。その硬化の後にこの液体組成物は、成形体の最外層になり、環境に曝されうる。この液体組成物は、任意の１連の技法（例えば刷毛塗り、手載せ又はスプレー）によって、かつ通例は、例えば約０．８ｍｍまでの厚さの未乾燥層の比較的厚い層の形で、型表面上に分配される。
【０１４８】
この液体組成物を、１以上の層で型表面上に適用することができ、前記の開放又は閉鎖された型を用いる成形法を含む、当業者に公知の技術の使用下に、所望の場合には層状で、少なくとも部分的に硬化させることができる。この被覆組成物層は、それぞれ例えば約０．０５〜約０．８ｍｍの未乾燥厚さを有することができる。
【０１４９】
液体組成物の後に、当業者に慣用されている技術の使用下に、種々の強化性のプラスチック担持材を形成させることができる。代表的な強化性プラスチック担持材は、特に繊維強化されたプラスチック（これは、例えばガラス繊維布又はガラス繊維ロービングの使用下に製造される）、炭素繊維複合材料、強化された又は強化されていない表面成形コンパウンド及び他の強化された又は強化されていないプラスチック、例えば強化されたポリエステル又は強化されたエポキシド樹脂である。硬化の前のこの強化性プラスチック担持材の全体の厚さは、例えば約５ｍｍ〜約１２５ｍｍであることができる。
【０１５０】
所望の場合には、被覆組成物と強化性プラスチック担持材との間に１つ以上の中間層、例えばバリア被覆（Barrierueberzug）、カバー被覆（Deckueberzug）又は印刷ブロッカー（Druckblocker）を適用することができる。好適な中間層材料は当業者に慣用されており；これには、ビニルエステル、ポリエステル又はエポキシド樹脂が属している。このような中間層の未乾燥厚さは当業者には周知であり、例えば約０．１〜約３ｍｍであることができる。
【０１５１】
本発明による液体組成物で被覆されている製品／物品の典型的な例は、ボートの部材、送風機、スイミングプール、浴槽及びシャワー、衛生陶器、タンク、ハウジング、腐食防止用途、例えば管、タンク、ダクト、煙突、建築プレート、船舶、例えば沿岸警備船舶、電気部品、飛行機−及び電子工学構造要素及び光、水、溶剤又は高温に曝される他の部材、自動車−及び屋外適用部材及び類似物である。水に曝される製品／物品が特別好ましい。非常に長時間、例えば１週間にわたり間断なく水に曝される製品／物品が全く特別好ましい。
【０１５２】
本発明の一般的記載に続き、更なる理解を高めるために具体的な例を参考として記載するが、これらは単に説明の目的のために提示されているものであり、他に記載のない限り、決して本発明を限定するものではない。
【０１５３】
例
本発明によるゲルコート中で使用された沈降珪酸の反応条件及び／又は物理的／化学的データを次の方法を用いて測定した：
ＢＥＴ−表面積の測定
ＤＩＮ  ＩＳＯ  ９２７７に従って、ＢＥＴ−表面積を測定した。ＢＥＴ−法による珪酸及び珪酸塩の比Ｎ2−表面積の測定のために、この方法を使用した。ここに記載の方法を用いて、良好に定義された分圧での窒素の極低温吸収による測定値を測定した。分析を多点測定として行い、０．０５〜０．２の分圧範囲（ｐ／ｐ０）で、合計５点の測定の場合の測定値は、線状挙動を示した。
【０１５４】
乾燥減量（乾燥時の減量、ＬＯＤ）の測定
ＤＩＮ  ＩＳＯ  ７８７−２に従い、珪酸及び珪酸塩の乾燥減量を測定した。
【０１５５】
栓の取り外された秤量びんを、炉内で少なくとも１時間１０５℃に加熱した。デシケータ中での冷却及び栓の差し込みの後に、精密秤上で（少なくとも）０．０１ｇまで正確に秤量した。試料の１０±１ｇを、秤量びんの底部上に均一層に広げた。次いで、栓を再び差し込み、充填された秤量びんを０．０１ｇまで正確に秤量した（ｍsp）。この秤量びんを注意深く開き、取り外された栓と共に炉内で２時間、１０５±２℃に加熱した。その後、この秤量びんをゆっくり栓をして、デシケータ中で放置冷却させた。この秤量びんを０．０１ｇまで正確に秤量した（ｍLOD）。試験結果を小数点まで記載し；０．１％より小さい値を、＜０．１として記載した。
【０１５６】
【数１】
2011510891.tif 000003
【０１５７】
ｍsp  ＝  出発試料の質量［ｇ］
ｍLOD  ＝  乾燥減量後の残分の質量［ｇ］。
【０１５８】
強熱減量（強熱時の減量、ＬＯＩ）の測定
出発珪酸試料物質１ｇを正確に風袋測定された白金るつぼ中に秤取し（ｍsp）、１０００℃に２時間加熱した。デシケータ中でＰ2Ｏ5の存在下に冷却の後に、るつぼを再び秤量した。強熱減量後の質量（ｍLOI）を計算した。
【０１５９】
強熱減量（ＬＯＩ）は、次式によって得られた：
【数２】
2011510891.tif 000004
【０１６０】
ｍsp  ＝  出発試料の質量［ｇ］
ｍLOI  ＝  強熱減量後の試料質量［ｇ］。
【０１６１】
改変タップ密度（modifizierte Stampfdichte）の測定
ＤＩＮ  ＥＮ  ＩＳＯ  ７８７−１１に従う慣用のタップ密度測定の場合に、この測定結果は、例えば荷下ろしの過程で既にこの珪酸が既に前圧縮される事実によって誤ることがありうる。このことを避けるために、本発明による珪酸では「改変タップ密度」を測定した。
【０１６２】
濾過筒（例えば、Ｔｙｐ  ５９８、Ｓｃｈｌｅｉｃｈｅｒ＋Ｓｃｈｕｅｌｌ）を備えている磁製濾過器（公称寸法１１０、直径＝１２ｃｍ、高さ＝５．５ｃｍ）に、上縁の下約１ｃｍの所まで、珪酸を弛く充填し、弾性シート（Ｐａｒａｆｉｌｍ(R)）で被った。弾性シートの形状及び寸法を、これが、磁製濾過器の縁部をできるだけ完全に密閉するように選択すべきであった。濾過器を吸引びん上に載せ、その後、−０．７バールの真空を５分間適用した。この際に、珪酸は吸引されたシートによって一様に圧縮された。その後、注意深く空気を吹き込み、生じた珪酸プレートを、転倒（Stuerzen）によって濾過ユニットから除去して、磁器皿中にとった。
【０１６３】
軽く前粉砕された物質を、内部捕集皿を有する遠心粉砕機（ZM 1,Retsch、０．５ｍｍ篩インサート、速度段階１、サイクロンなし、内部ロートインサートなし）によって一様に（出発珪酸をゆっくり−スパーテルで−粉砕供給部中に加え、内部生成物−捕集皿は完全には満杯されるべきではない）（珪酸／空気−エーロゾルの意味で）再分散させた。この場合に、ミルの電力消費は３アンペアの値を超えるべきではない。この処理過程は、古典的な粉砕と云うよりは、（例えば空気ジェット粉砕される珪酸の）珪酸構造の定義の緩解（Auflockern）である。それというのも、ここでのエネルギー入力は、ジェット粉砕の場合のそれよりも著しく低かったからである。
【０１６４】
こうして得られた物質の５ｇを、タップ容量計（EngelsmannのＳＴＡＶ  ２００３）の２５０ｍｌ−メスシリンダー中に０．１ｇまで正確に秤取する。ＤＩＮ  ＩＳＯ  ７８７−１１に従って、１２５０回タッピングの後に、得られた珪酸の量をｍｌ単位スケールで読む。
【０１６５】
強熱減量及びＳｉＯ2−含有率の測定
珪酸出発試料物質１ｇを、正確に風袋測定された白金るつぼ中に秤取し（ｍsp）、１０００℃に２時間加熱した。デシケータ中で、Ｐ2Ｏ5の存在下に冷却の後に、改めてこのるつぼの質量測定をした。強熱減量（ｍGV）を計算した。
【０１６６】
強熱残分を脱イオン水で湿らせ、ＨＣｌＯ4（７０％p.a.）２ｍｌ及びＨＦ（４０％p.a.）２５ｍｌを加えた。試料を、強い煙発生が観察されるまでゆっくり加熱した。更にＨＦ２ｍｌを添加した後に、試料を改めて蒸発濃縮させた。残分を１０００℃に１時間加熱した。デシケータ中でＰ2Ｏ5の存在下に冷却の後に、残分の質量測定を行った（ｍHF）。
【０１６７】
ＳｉＯ2−含有率を、次式に従って得た：
【数３】
2011510891.tif 000005
【０１６８】
ｍsp  ＝  当初試料の質量［ｇ］
ｍGV  ＝  強熱減量後の試料の質量［ｇ］
ｍHF  ＝  ＨＦでの処理後の試料の質量［ｇ］。
【０１６９】
Ｎａ2Ｏ−含有率の測定
フレーム原子吸光分光分析計を用いて、Ｎａ2Ｏ−含有率を測定した。
【０１７０】
出発試料の３．０ｇを、白金ビーカー中に正確に秤取した。この試料を脱イオン水で湿らせ、硫酸（１：１）５ｍｌ及び弗化水素酸２５ｍｌを加えた。強い煙発生が観察されるまで試料をゆっくり加熱した。暗色残分の形の残留有機物質が観察されたら、この試料をＨ2Ｏ2で後処理した。次いで、残分を脱イオン水で希釈し、溶解させた。この溶液を、目盛付き試験管中に５０ｍｌまで充填した。
【０１７１】
この溶液の０．２ｍｌを第２の管中に移し、ＣｓＣｌ−溶液（ｗ（Ｃｓ＝１０％）２．５ｍｌを加え、５０ｍｌまで脱イオン水を充填した。
【０１７２】
校正のために、０．１ｍｇ／ｌ、０．２ｍｇ／ｌ及び０．３ｍｇ／ｌのＮａ−含分を有する溶液及び空溶液を製造した。
【０１７３】
全ての溶液を、フレーム原子吸光分光分析法を用い、５８９ｎｍの波長で測定した。
【０１７４】
この測定結果は、測定溶液中のＮａ−含有率であった。Ｎａ2Ｏ−含有率は、次式に従って得られた：
【数４】
2011510891.tif 000006
【０１７５】
ｃNa  ＝  測定溶液中で測定されたＮａ−含分［ｍｇ／ｌ］
Ｖsp  ＝  容積［ｌ］＝０．０５
ＤF  ＝  希釈係数＝２５０
Ｗ  ＝  秤取された試料［ｇ］
ＬＯＩ  ＝  強熱減量［％］
１．３４８  ＝  化学量論ファクター（Ｎａ−＞Ｎａ2Ｏ）。
【０１７６】
導電率の測定
ＤＩＮ  ＥＮ  ＩＳＯ  ７８７−１４に従い、水性珪酸懸濁液又は抽出液の電気抵抗率の測定法を使用した。
【０１７７】
適切な量の試料及び蒸留水を用いて、５％（ｍ／ｍ）の含有率を有する懸濁液を製造した。次いで、この懸濁液の温度を、サーモスタットで２１℃に調節し、導電率測定器（導電率測定器  Ｍｅｔｒｏｈｍ  ６６０又はＬＦ  ５３０，ＷＴＷ）及び導電性セル（Ｍｅｔｒｏｈｍ，Ｍｏｄｅｌｌ  ６．０９０８．１１０）を用いて、導電率を測定した。
【０１７８】
検体の１５ｇ及び脱イオン水２８５ｇを、精密秤を用いて風袋測定されたビーカー中に秤取した。ビーカー中の時計皿で被われたこの懸濁液を、撹拌棒を有する磁気撹拌機を用いて、室温で５分間（±１０秒）充分に撹拌した。この懸濁液の約４０ｍｌを、５０ｍｌ−ビーカー中に移し、サーモスタットで２１±０．５℃に調節した。２１℃の参照温度を、導電率測定器の調整のためにも使用した。
【０１７９】
懸濁液の更なる４０ｍｌを第２の５０ｍｌビーカー中に入れ、導電性セルをこの懸濁液中に繰り返し浸漬することによって予め洗浄した。次いで、導電性セルを２１±０．５℃に調節された測定懸濁液中に沈めた。導電性測定装置で読み取られる測定値は、２１℃での懸濁液の導電性に一致する。
【０１８０】
この測定結果は、２１℃の温度に関する５％懸濁液（ｍ／ｍ）の導電率（μＳ／ｃｍ）であった。導電率＞＝２００μＳ／ｃｍの場合には、この結果を、１０μＳ／ｃｍでまるめた。導電率が＜２００μＳ／ｃｍの場合には、これを１μＳ／ｃｍでまるめた。
【０１８１】
シラノール基密度の測定
差し当たり、珪酸試料の水分を「乾燥減量の測定」に従って測定した。その後、試料の２〜４ｇ（正確に１ｍｇまで）を接続された圧力測定器を有する圧密ガラス装置（滴下ロート付きガラスコルベン）中に移した。ここで、これを真空下（＜１ｈＰａ）に、１２０℃で１時間乾燥させた。次いで室温で、滴下ロートから、脱ガスされたジグライム中のＬｉＡｌＨ4の２％溶液の約４０ｍｌを滴加した。場合により、更なる圧力減少が観察されなくなるまで更なる溶液を滴加した。ＬｉＡｌＨ4と珪酸のシラノール基との反応時に生じる水素による圧力増加を、圧力測定（測定前に行われた装置の校正による既知の量で）によって、≦１ｈＰａｍまで正確に測定した。この圧力増加から、一般的なガス平衡を用いる計算により、珪酸のシラノール基濃度を逆算することができたが、この際に、珪酸の水分を考慮すべきであった。この場合に、溶剤の蒸気圧の影響も相応して修正するべきである。シラノール基密度は、次のように計算された：
【数５】
2011510891.tif 000007
【０１８２】
シアーズ数の測定
ｐＨ６〜ｐＨ９の範囲内での水酸化カリウム溶液を用いる珪酸の滴定によって、遊離シラノール基の数の尺度としての変性シェアーズ数（以後、シェアーズ数Ｖ2）を測定することができる。この測定法は、次の化学反応に基づいている、ここで、
≡ＳｉＯＨは、珪酸のシラノール基を意味している：
≡ＳｉＯＨ  ＋  ＮａＣｌ  →  ≡ＳｉＯＮａ  ＋  ＨＣｌ
ＨＣｌ  ＋  ＫＯＨ  →  ＫＣｌ  ＋  Ｈ2Ｏ 。
【０１８３】
方法
５±１％水分を含有する粉末形、球形又は顆粒形の珪酸の１０．００ｇを、ＩＫＡ−ユニバーサルミルＭ２０（５５０Ｗ；２００００Ｕ／ｍｉｎ）中で６０秒間粉砕した。場合によっては、水分含有率を乾燥機中で１０５℃での乾燥により又は一様な湿潤化によって調整し、粉砕過程を繰り返すべきであった。このように処理された珪酸の２．５０ｇを室温で、２５０ｍｌ−滴定容器中に秤取し、メタノール（p.A）６０．０ｍｌを加えた。試料が完全に湿潤化された後に、脱イオン水４０．０ｍｌを加え、その後、Ｕｌｔｒａ  Ｔｕｒｒａｘ  Ｔ  ２５（撹拌軸  ＫＶ−１８Ｇ、直径１８ｍｍ）を用いて、１８０００Ｕ／ｍｉｎの回転数で３０秒間分散させた。脱イオン水１００ｍｌを用いて、容器縁部及び攪拌機に付着している試料粒子をフラッシングして懸濁液中に入れ、その後、この混合物を、恒温保持された水浴中で２５℃に調節した。
【０１８４】
ｐＨ−測定器（Ｋｎｉｃｋ，Ｔｙｐ：熱センサー付き７６６  ｐＨ−Ｍｅｔｅｒ  Ｃａｌｉｍａｔｉｃ）及びｐＨ−電極（Ｓｃｈｏｔｔ，Ｅｉｎｓｔａｂｍｅｓｓｋｅｔｔｅ  Ｎ７６８０）を、緩衝液（ｐＨ  ７．００及び９．００）の使用下に室温で校正した。このｐＨ−測定器を用いて、先ず２５℃で懸濁液の当初ｐＨ−値を測定し、その後、結果に応じて水酸化カリウム−溶液（０．１モル／ｌ）又は塩酸溶液（０．１モル／ｌ）を用いてｐＨ−値を６．００に調節した。次の周辺条件を用いる動的滴定法を選択した：増加性滴定量Ｖmin＝０．０５ｍｌ〜Ｖmax＝１．０ｍｌ；量添加の間の待機時間Ｔmin＝２．０秒〜Ｔmax＝２０．０秒。ｐＨ６．００までのＫＯＨ−又はＨＣｌ−溶液の消費量（ｍｌ）はＶ1’に相当した。その後、塩化ナトリウム溶液（ＮａＣｌｐ．Ａ  ２５０．００ｇに脱イオン水を１リットルまで充填）２０．０ｍｌを加えた。次いで、ＫＯＨ０．１モル／ｌを用いて、９．００のｐＨ−値になるまで滴定した。ｐＨ９．００までのＫＯＨ−溶液のｍｌ消費量は、Ｖ2’に相当した。
【０１８５】
引き続き、量Ｖ1’又はＶ2’を、先ず１ｇの理論的な秤量分に対して標準化し、５を掛けると、Ｖ1及びシェアーズ−数Ｖ2が単位ｍｌ／（５ｇ）で得られた。
【０１８６】
ＩＲ−測定
ＩＲ−分光法を用いて、種々異なる種類のＳｉＯＨ−基（単離され、架橋された、＋Ｈ2Ｏ）を測定することができた。種々のシラノール基の強度（Intensitest）を測定するために、粉末層としての珪酸を計量する。種々のシラノール基の吸光度値を、１８７０ｃｍ-1におけるＳｉＯ−結合−振動帯の吸収値で割った（標準化した）。
【０１８７】
ＩＲ−分光法測定を、ＢｒｕｋｅｒからのＦＲ−ＩＲ−分光器ＩＦＳ  ８５を用いて行なう。この測定のために、Ｋ．Ｋｏｒｔｈ，ＫｉｅｌからのＮａＣｌ−単結晶ディスク（円ｄ＝２５ｍｍ、ｈ＝５ｍｍ）、テフロン製０．５ｍｍ−スペーサー及びディスクの取付台を使用する。このスペーサーを、清浄な研磨されたＮａＣｌ−単結晶−ディスク上に置いた。試料物質を、スペーサーの間でスパッタリング（aufgestaubt）し、更に清浄な研磨されたＮａＣｌ−単結晶ディスクで被った、この際に空気泡が封入されてはならない。粉末層を有するこの２枚のＮａＣｌ−単結晶ディスクを、試料取付台にクランプ固定させた。この試料取付台をＩＲ−照射線路中に入れ、試料室を閉じた。測定の前に試料室を、水蒸気及び二酸化炭素を除いた空気でフラッシングした。調整モードで、"Ａｌｉｇｎ"を実施し、測定を開始した。
【０１８８】
測定を、次のパラメータを用いて実施した。
【０１８９】
分解能（Aufloesung）：      ２ｃｍ-1
スキャナ速度：            ６；１０．５１Ｈｚ
測定幅：        ４５００ｃｍ-1〜１００ｃｍ-1
アポダイゼーシヨン関数：    三角形
スキャンの数：              １２８。
【０１９０】
スペクトルは、４０００〜１４００ｃｍ-1の波数範囲内で連続的波数で示された。
【０１９１】
ＳｉＯＨ単離吸光度比を、次のように測定した（図６）：
先ず、２本の基線を決定した。これは、吸収曲線に２つの接線を適用することにより行った。第１の接線（第１基線）は、一方で、４０００ｃｍ-1〜３８０００ｃｍ-1の範囲内の吸収曲線に、かつ他方で、３０００ｃｍ-1〜２１００ｃｍ-1の範囲内の吸収曲線に接している。この場合にこの接線は、４０００ｃｍ-1〜３８００ｃｍ-1の範囲内でも３０００ｃｍ-1〜２１００ｃｍ-1の範囲内でも、吸収曲線と交叉しないことに注意すべきである。第２接線（第２基線）は、一方で、２２００ｃｍ-1〜２０００ｃｍ-1の範囲の、かつ他方で、１８５０ｃｍ-1〜１６５０ｃｍ-1の範囲内の吸収曲線に接している。この場合にこの接線は、２２００ｃｍ-1〜２０００ｃｍ-1の範囲内でも１８５０ｃｍ-1〜１６５０ｃｍ-1の範囲内でも吸収曲線と交叉しないことに注意すべきである。
【０１９２】
これら基線の決定の後に、重要な吸収帯（３７５０及び１８７０ｃｍ-1）の最大から相応する基線まで垂直線を下ろして、最大から基線までのそれぞれの高さをｍｍで測定した。次の商が得られた：
【数６】
2011510891.tif 000008
【０１９３】
各試料から６個のＩＲ−スペクトルを記録し、その際に、それぞれ新たな試料物質を用いて測定した。各々のＩＲ−スペクトルを、先に記載の処置法に従って、５回評価した。最後に、この吸光度比（ＳｉＯＨ単離）を、全ての評価の平均値として記載した。
【０１９４】
ｐＨ−値の測定
ＤＩＮ  ＥＮ  ＩＳＯ  ７８７−９に従い、室温で５％水性懸濁液として珪酸のＰＨ−値の測定を行った。この規定の処方とは異なり、秤取量を変更した（脱イオン水１００ｍｌ上に珪酸５．０００ｇ）。
【０１９５】
レーザー回折を用いる粒度分布の測定
レーザー回折の原理に従い、レーザー回折計（Ｈｏｒｉｂａ，ＬＡ−９２０）上で、粒度分布の測定を行った。
【０１９６】
先ず、珪酸試料を、１５０ｍｌ−ビーカー（直径：６ｃｍ）中で、分散剤添加物を添加せずに、水１００ｍｌ中に分散させて、１質量％ＳｉＯ2の質量部を有する分散液を生じさせた。その後この分散液を、超音波プローブ（Ｄｒ．Ｈｉｅｌｓｃｈｅｒ  ＵＰ４００ｓ、Ｓｏｎｏｔｒｏｄｅ  Ｈ７）を用いて、５分間激しく（３００Ｗ、パルスなし）分散させた。このために、超音波プローブの下端を、ガラスビーカーの底から約１ｃｍ上まで沈めた。この分散処理の終了直後に、超音波処理された分散液の一部試料で、レーザー回折計（Ｈｏｒｉｂａ  ＬＡ−９２０）を用いて粒度分布を測定した。このＨｏｒｉｂａ  ＬＡ−９２０に付随している標準ソフトを用いる評価のために、１．０９の屈折率を選択した。
【０１９７】
全ての測定を室温で行った。粒度分布並びに重要な値、例えば粒度ｄ50及びｄ90が、この装置によって自動的に算出され、グラフ表示される。操作指針中の示唆に注意すべきである。
【０１９８】
例１
市場で入手されるEvonik Degussa GmbHからの沈降珪酸Ｓｐｉｒｎａｔ  １６０（物理化学的データは第１表参照）を、水蒸気で作動される流動床向流ジェットミル上で過圧下に、超微細に粉砕した。この粉砕系（粉砕機）及び使用粉砕法は、前記詳細な説明に記載されている。
【０１９９】
過熱水蒸気を用いる特有の粉砕を得るために、図２及び図３におけるような組込まれた動力学的空気分級機を有する図１に示されている流動床向流ジェットミルを、先ず１０バール及び１６０℃の熱い圧縮空気が吹き込まれる２個の加熱ノズル５ａ（図１中にはこれの１つのみが示されている）によって、約１０５℃のミル出口温度まで加熱した。
【０２００】
粉砕物の分離のために、このミルには、フィルター装置（図１中には示されていない）が後接続されており、そのフィルターハウジングは、同様に凝固を避けるために、下部３分の１の所に設置されている加熱コイルによって間接的に、６バールの飽和水蒸気を用いて加熱されていた。このミル、分離フィルター並びに蒸気及び熱い圧縮空気の供給管の範囲内の全ての装置表面は特別に単離されていた。
【０２０１】
所望の加熱温度に到達の後に、加熱ノズルへの熱い圧縮空気の供給を中断し、３本の粉砕ノズルへの過熱水蒸気の吹き込みを開始した。
【０２０２】
分離フィルター中で用いられているフィルター材の保護のため並びに粉砕物の特定の残留水分含有率（第３表参照）の調節のために、開始相で粉砕の間に水を、ミル出口温度に依存して、圧縮空気で作動される２成分ノズルを介してミルの粉砕室中へ噴入させた。この粉砕構成の詳細は、第２表中に示されている。
【０２０３】
前記作動パラメータが一定の場合に、生成物供給を開始した。供給量の調節は、適用分級機電流に依存して行われた。この分級機電流は、公称電流の約７０％を超えることができないように、供給量を調節する。
【０２０４】
この場合に、回転数調節されるバケットホイール（Zellenrad）が供給装置（４）として機能し、これは、貯蔵容器から供給物を、バロメータ遮断部として作用する律動的ロックゲート（Taktschleuse）を経て、過圧下の粉砕室中に配量した。
【０２０５】
粗大物の粉砕は、膨張性蒸気ジェット（粉砕ガス）中で行われた。この放圧粉砕ガスと一緒に、生成物粒子はこのミル容器の中心内を粉砕ホイールまで上昇する。各々の調節された分級機回転数及び粉砕蒸気量（第２表参照）に応じて、充分な微細性を有する粒子は粉砕蒸気と一緒に微細物取出し口に達し、かつそこから後続の分離系中に達するが、他方で、粗大すぎる粒子は粉砕帯域中に戻され、再度の粉砕に供された。分離フィルターからの分離された微細物の後続のサイロ中への放出及び包装は、バケットホイールロックゲートを用いて行われる。
【０２０６】
粉砕ガスの粉砕ノズルを支配している粉砕圧又はこれから生じる粉砕ガス量は、動力学的パドルホイール分級機の回転数と結びついて、粒度分布係数の微細度及び粒度上限を決定する。
【０２０７】
物質は、第３表中でｄ50−及びｄ90−値によって定義された粒度まで粉砕された。
【０２０８】
例２ａ及び２ｂ
例２ａ中では、市場で得られるEvonik Degussa GmbHの沈降珪酸Ｓｉｐｅｒｎａｔ  ２２（物理化学的データは第１表参照）を、水蒸気で作動される流動床向流ジェットミル上で、約３８バールの過圧下に超微細に粉砕し、例２ｂ中では、市場で得られるDWS, Nanping, Chinaの沈降珪酸ＹＨ  ３５０（物理化学的データは第１表参照）を粉砕した。粉砕系（ミル）及び使用粉砕法の詳細は、前記の詳細な説明中に記載されている。
【０２０９】
過熱水蒸気を用いる特有の粉砕を得るために、図２及び３におけるような組み込まれた動力学的空気分級機を有する図１における流動床向流ジェットミルを先ず、１０バール及び１６０℃の熱圧縮空気の吹き込まれる２つの加熱ノズル５ａ（図１中にはこれの１つのみが示されている）によって、約１０５℃のミル出口温度まで加熱した。
【０２１０】
このミルの下流には、粉砕物の分離のためのフィルターが接続されており（図１に記載されていない）、そのフィルターハウジングは、下部３分の１の所で、設置されている加熱コイルによって間接的に、同様に凝固を避けるために６バールの飽和水蒸気を用いて加熱されていた。このミル、分離フィルター並びに蒸気及び熱圧縮空気の供給管の範囲の全ての装置表面は、特別に単離されていた（wurde isoliert）。
【０２１１】
所望の加熱温度に達成の後に、加熱ノズルへの熱圧縮空気の供給を中断し、３本の粉砕ノズルへの過熱水蒸気の吹き込みを開始した。
【０２１２】
例１とは対照的に、例２及び３ではこの粉砕の間に、ＭｇＳＯ4＊７Ｈ2Ｏ（２０質量％）の溶液及びＮＨ3を加えた。
【０２１３】
分離フィルター中で用いられているフィルター材の保護のため並びに粉砕物の特定の残留水分の調節（第３表参照）のために、開始相で及び粉砕の間に水を、ミル出口温度に依存して圧縮空気で作動される２成分ノズルを経て、ミルの粉砕室中に噴入させた。
【０２１４】
このミル構成の詳細は、第２表中に記載されている。
【０２１５】
前記の作動パラメータが一定になったら、生成物供給を開始した。供給量の調整は、適用分級機電流に依存して行われた。この分級機電流は、公称電流の約７０％を越えることができないように供給量を調節する。
【０２１６】
この場合に、回転数調整されたバケットホイールが供給装置（４）として機能し、これは、貯蔵容器からの供給物を、バロメータ遮断として作用する律動的ロックゲート（Taktschleuse）を経て過圧状態の粉砕室中に配量した。
【０２１７】
粗大物の粉砕を、膨張性蒸気ジェット（粉砕ガス）中で行った。放圧された粉砕ガスと一緒に生成物粒子は、ミル容器の中心内を分級機ホイールまで上昇する。調節された分級機回転数及び粉砕蒸気量に依存して、充分な微細性を有する粒子は、粉砕蒸気と一緒に微細物取出し口に達し、そこから後続の分離系中に達し、他方で粗大すぎる粒子は、粉砕帯域中に戻され、再度の粉砕に供された。分離フィルターからの分離された微細物の後続のサイロ中への放出及び包装は、バケット−ホイールゲートロックを用いて行われる。
【０２１８】
粉砕ノズルを支配している粉砕ガスの粉砕圧又はこれから生じる粉砕ガス量は、動力学的パドルホイール分級機の回転数と結びついて、粒度分布係数の微細度並びに粒度上限をも決定する。
【０２１９】
物質は、第３表中にｄ50−及びｄ90−値として定義されている粒度まで粉砕された。
【０２２０】
【表１】
2011510891.tif 000009
【０２２１】
【表２】
2011510891.tif 000010
【０２２２】
【表３】
2011510891.tif 000011
１）ｄ95−値、Ｃｏｕｌｔｅｒ  ＬＳ  ２３０、Ｖｉｂｒａｃｅｌｌの１９−ｍｍ−Ｓｏｎｏｔｒｏｄｅを有する７’Ｕｌｔｒａｓｏｕｎｄ、浸漬４ｃｍ、増幅率８０％、珪酸０．５ｇ／５０ｍｌを用いて測定。
【０２２３】
例３
例１、２ａ及び２ｂによる沈降珪酸を、本発明によるチキソトロープＵＰＥ−処方物の製造のために使用した。比較例には、２種の異なる沈降珪酸製品Evonik Degussa(R) GmbHからのＳｉｐｅｒｎａｔ(R)２２ＬＳ（比較例１）及びＤＥ１０２００７００４７５７の例２による珪酸（比較例２）が包含される。使用沈降珪酸の特性を第３表中にまとめた。
【０２２４】
この例中では、ベース樹脂として、Ａｓｈｌａｎｄ  Ａｒｏｐｏｌ  Ｓ５７０、Ashland Specialy Chemicals Co., Columbus, OH, USAからのイソフタル酸及びネオペンチルグリコール（ＩＳＯ  ＮＰＧ）をベースとする低分子量ＵＰＥ−樹脂を用いた。このポリエステルポリマーを、スチレン２７．９％、反応性希釈剤中に溶かした。この樹脂中で珪酸試料を、ディスペルマットを有するＣｏｗｌｅｓ−Ｔｙｐ  ５０−ｍｍ−パドルを用い、５０００Ｕ／ｍｉｎの回転数で１０分間分散させた。粉砕された珪酸試料の４．０質量％分を配量添加した。更に、コバルト助触媒、ＯＭＧ(R)，Ｗｅｓｔｌａｋｅ，ＯＨ，ＵＳＡからの１２％コバルト触媒５１０を、０．１５質量％の量で使用した。このコバルトを、ディスペルマットを有するＣｏｗｌｅｓ−Ｔｙｐの５０ｍｍ−パドルを用い、１０００Ｕ／ｍｉｎで１．０分間分散させた。
【０２２５】
この分散された試料を、粉砕された珪酸粒子の最大粗大凝集物寸法を測定するために、粉砕微細度測定器を用いて試験した。樹脂試料を、この粉砕微細度測定器の各々０〜５０μｍのスケールを有する各通路のヘッド上に置き、粉末微細度スケールの長さを越える試料を除去するために、平らな金属棒を使用した。目による読み取りにより、各々の通路内で粒子の１本の線が観察できる所を記録した。μｍとしても、ヘグマンー細度としても読み取られた粉砕微細度値を、第４表中にまとめた。微粉砕されたすべての３例は、比較例よりも著しく良好である、類似の粉砕微細度読み値を示した。
【０２２６】
【表４】
2011510891.tif 000012
【０２２７】
チキソトロープＵＰＥ−処方物のレオロジー特性の比較のために、BrookfieldのＤＶＩＩ＋ＰｒｏＶｉｓｃｏｍｅｔｅｒを、及び試料の粘度に応じて、ＲＶ−Ｓｐｉｎｄｅｌ  Ｎｏ．３又はＮｏ．４を用いた。２及び２０Ｕ／ｍｉｎでの粘度計読みを記録した。チキソトロピー指数（ＴＩ）は、２Ｕ／ｍｉｎでの粘度と２０Ｕ／ｍｉｎでの粘度との比として計算された。粘度及びチキソトロピーの当初値が第５表中に挙げられている。
【０２２８】
【表５】
2011510891.tif 000013
【０２２９】
例１、２ａ及び２ｂからの物質を用いて製造された処方物の増粘効果（２Ｕ／ｍｉｎ）は、比較例のそれよりも２．８倍、１．７倍又は２．０倍大きかった。例１、２ａ及び２ｂにより製造された珪酸のチキソトロピー指数も同様にすべて、比較例のそれよりも著しく優れていた。例２からの珪酸を用いて製造された処方物が最良であり、これは比較例のそれよりも約１．５倍高いＴＩを提供した。
【０２３０】
前記の開示から、本発明の多くの変性及び変更が可能である。従って、本発明は、添付の特許請求の範囲の保護範囲内で、ここに詳細に記載されているもの以外も実施できることは自明である。
【符号の説明】
【０２３１】
１  ジェットミル、  ２  円筒状ハウジング、  ３  粉砕室、  ４  粉砕物（粉砕される物質）供給部、  ５  粉砕ジェット流入ゲート、  ５ａ  加熱オリフィス又は加熱ノズル、  ６  生成物取出し口、  ７  空気分級機、  ８  分級ホイール、  ８ａ  分級機ギャップ、  ９  流入オリフィス又は流入ノズル、  １０  粉砕ジェット、  １１  熱源、  １２  熱源、  １３  供給管、  １４  断熱ジャケット、  １５  流入ゲート、  １６  流出ゲート、  １７  粉砕室の中心、  １８  貯槽又は発生装置、  １８ａ  タンク、  １９  導管装置、  ２０  流出連管（沈み管）、  ２１  分級機ハウジング、  ２２  上部ハウジング、  ２３  下部ハウジング、  ２４  胴周りフランジ、  ２５  胴周りフランジ、  ２６  ジョイント、  ２７  矢印、  ２８  分級室ハウジング、  ２８ａ  支持アーム、  ２９  排出円錐部、  ３０  フランジ、  ３１  フランジ、  ３２  カバーディスク、  ３３  カバーディスク、  ３４  パドル、  ３５  分級ホイール軸、  ３５ａ  ピボット軸受け、  ３５ｂ  軸リード−スルー、  ３６  上部加工板、  ３７  下部加工板、  ３８  ハウシング端部、  ３９  生成物供給口管、  ４０  回転軸、  ４１  流出室、  ４２  上部カバー板、  ４３  取外し可能なデッケル、  ４４  支持アーム、  ４５  円錐形リングハウジング、  ４６  吸引フィルター、  ４７  孔板、  ４８  微細物流出管）、  ４９  転向円錐、  ５０  分級空気流入スパイラル、  ５１  粗大物排出口、  ５２  フランジ、  ５３  フランジ、  ５４  分散帯域、  ５５  内縁部加工された（固定された）フランジ及びライニング、  ５６  交換可能な保護管、  ５７  交換可能な保護管、  ５８  微細物取出し口／−出口、  ５９  パドルリング
【図１】
2011510891.tif 000014
【図２】
2011510891.tif 000015
【図３】
2011510891.tif 000016
【図４】
2011510891.tif 000017
【図５】
2011510891.tif 000018
【図６】
2011510891.tif 000019
【国際調査報告】
2011510891.tif 000020
2011510891.tif 000021
2011510891.tif 000022
2011510891.tif 000023